(57)【要約】［課題］原料ポリマーの物性や形状を実質的に保持したまま、ポリマーの表面だけに種々の官能基を高い割合で導入したコアシェル型グラフトコポリマーを提供する。［解決手段］前駆体ポリマー（Ａ）に由来する主鎖部と、ポリマー（Ｂ）に由来するグラフト部とを有するグラフトコポリマー（Ｃ）を含むコアシェル型ポリマー固形物であり、固形物のコア部（ａ）が（Ａ）に由来する主鎖部を含み、シェル部（ｂ）が（Ｂ）に由来するグラフト部を含み、要件（Ｉ）を満たすコアシェル型ポリマー固形物。  要件（Ｉ）：固形物の中心（ｘ）、中心（ｘ）から表面までの距離が最短となる表面の点（ｚ）、および中心（ｘ）と点（ｚ）とを結ぶ線分の中点（ｙ）を通る断面の赤外吸収分光測定において、吸光度（Ａｂｓ）が以下の関係を満たす。  Ｘ＜０．０１  Ｙ＜０．０１  Ｚ≧０．０１  Ｘ、Ｙ、Ｚは、それぞれ、中心（ｘ）、中点（ｙ）、点（ｚ）における、Ａｂｓ（ポリマー（Ｂ）のキーバンド）／Ａｂｓ（ポリマー（Ａ）のキーバンド）の値である。【特許請求の範囲】
【請求項１】
前駆体ポリマー（Ａ）に由来する主鎖部と、前記ポリマー（Ａ）とは異なるポリマー（Ｂ）に由来するグラフト部とを有するグラフトコポリマー（Ｃ）を含むコアシェル型ポリマー固形物であり、その固形物のコア部（ａ）が前駆体ポリマー（Ａ）に由来する主鎖部を含み、かつ、シェル部（ｂ）がポリマー（Ｂ）に由来するグラフト部を含み、さらに下記要件（Ｉ）を満たす、コアシェル型ポリマー固形物。
要件（Ｉ）：前記固形物の中心（ｘ）、中心（ｘ）から表面までの距離が最短となる表面の点（ｚ）、および中心（ｘ）と点（ｚ）とを結ぶ線分の中点（ｙ）を通る断面の赤外吸収分光測定において、中心（ｘ）、中点（ｙ）および点（ｚ）における吸光度（Ａｂｓ）が、以下の関係を満たす。
Ｘ＜０．０１
Ｙ＜０．０１
Ｚ≧０．０１
但し、
Ｘは、中心（ｘ）における、Ａｂｓ（ポリマー（Ｂ）のキーバンド）／Ａｂｓ（ポリマー（Ａ）のキーバンド）の値であり、
Ｙは、中点（ｙ）における、Ａｂｓ（ポリマー（Ｂ）のキーバンド）／Ａｂｓ（ポリマー（Ａ）のキーバンド）の値であり、
Ｚは、点（ｚ）における、Ａｂｓ（ポリマー（Ｂ）のキーバンド）／Ａｂｓ（ポリマー（Ａ）のキーバンド）の値である。
【請求項２】
粒子（Ｓ）であり、その平均粒径が０．０００１ｍｍ〜１０００ｍｍである請求項１に記載のコアシェル型ポリマー固形物。
【請求項３】
平均厚みまたは径が、０．０００１ｍｍ〜５０ｍｍの成形加工品である請求項１に記載のコアシェル型ポリマー固形物。
【請求項４】
前記前駆体ポリマー（Ａ）が、炭素数２〜１８のα−オレフィンから選ばれる１種または２種以上のα−オレフィンからなる重合体である請求項１〜３のいずれか１項に記載のコアシェル型ポリマー固形物。
【請求項５】
前記ポリマー（Ｂ）が、エチレン性不飽和基と極性官能基とを同一分子内に有する単量体（ｂ１）を少なくとも１種含むモノマー成分の重合体である請求項１〜４のいずれか１項に記載のコアシェル型ポリマー固形物。
【請求項６】
以下の式で示すグラフト化率（％）が、１％以上１５０％以下である請求項１〜５のいずれか１項に記載のコアシェル型ポリマー固形物。
グラフト化率（％）
＝［ポリマー（Ｂ）の質量／前駆体ポリマー（Ａ）の質量］×１００
【請求項７】
前駆体ポリマー（Ａ）を含有する固形物に対し、その形状を保持したまま前記ポリマー（Ａ）とは異なるポリマー（Ｂ）をグラフトし、前記ポリマー（Ａ）に由来する構造単位を含むコア部（ａ）と、前記ポリマー（Ｂ）に由来する構造単位を含むシェル部（ｂ）とを有する固形物を製造する請求項１〜６のいずれか１項に記載のコアシェル型ポリマー固形物の製造方法。
【請求項８】
前記前駆体ポリマー（Ａ）を含有する固形物は、その平均粒径が０．０００１ｍｍ〜１０００ｍｍの粒子である請求項７に記載のコアシェル型ポリマー固形物の製造方法。
【請求項９】
前記前駆体ポリマー（Ａ）を含有する固形物は、その平均厚みまたは径が０．０００１ｍｍ〜５０ｍｍの成形加工品である請求項７に記載のコアシェル型ポリマー固形物の製造方法。
【請求項１０】
請求項１、４、５または６に記載のコアシェル型ポリマー固形物である粒子（Ｓ）（ただし、前記要件（Ｉ）における「固形物の中心（ｘ）」は、「粒子（Ｓ）の中心（ｘ）」となる）と、水とを含有する水性分散体組成物。
【請求項１１】
前記粒子（Ｓ）の平均粒径が、１５０μｍ以下である請求項１０に記載の水性分散体組成物。
【請求項１２】
請求項１０または１１に記載の水性分散体組成物を含有する塗料組成物。
【請求項１３】
ウレタン樹脂およびアクリル樹脂から選ばれる１種以上をさらに含有する請求項１２に記載の塗料組成物。
【請求項１４】
請求項１２または１３に記載の塗料組成物から形成された皮膜。
【請求項１５】
請求項１２または１３に記載の塗料組成物を、木質材料、建築材料、土木材料、自動車材料、端末用材料、電気電子材料、ＯＡ機器用材料、スポーツ用具材料、はきもの材料、繊維植毛材料または包装材料からなる基体に塗布してなる、皮膜形成物。
【請求項１６】
請求項１、４、５または６に記載のコアシェル型コポリマー固形物である粒子（Ｓ）（ただし、前記要件（Ｉ）における「固形物の中心（ｘ）」は、「粒子（Ｓ）の中心（ｘ）」となる）と、硬化性樹脂（Ｄ）と、硬化剤（Ｅ）とを含有する硬化性樹脂組成物。
【請求項１７】
前記粒子（Ｓ）の平均粒径が、１５０μｍ以下である請求項１６に記載の硬化性樹脂組成物。
【請求項１８】
前記硬化性樹脂（Ｄ）が、エポキシ樹脂およびフェノール樹脂から選ばれる１種以上を含む請求項１６または１７に記載の硬化性樹脂組成物。
【請求項１９】
請求項１６〜１８のいずれか１項に記載の硬化性樹脂組成物の硬化物。
【請求項２０】
請求項１６〜１８のいずれか１項に記載の硬化性樹脂組成物または請求項１９に記載の硬化物を用いた摺動部品。
【請求項２１】
強化繊維（Ｆ）および樹脂組成物（Ｇ）を含むプリプレグであって、
前記樹脂組成物（Ｇ）が、請求項１、４、５または６に記載のコアシェル型ポリマー固形物である粒子（Ｓ）（ただし、前記要件（Ｉ）における「固形物の中心（ｘ）」は、「粒子（Ｓ）の中心（ｘ）」となる）を０．１〜２０質量％含み、かつ熱硬化性樹脂（Ｈ）および硬化剤（Ｉ）を含む、
プリプレグ。
【請求項２２】
前記粒子（Ｓ）が、非架橋体または架橋体である請求項２１に記載のプリプレグ。
【請求項２３】
前記粒子（Ｓ）の平均粒径が、１５０μｍ以下である請求項２１または２２に記載のプリプレグ。
【請求項２４】
前記強化繊維（Ｆ）が、炭素繊維である請求項２１〜２３のいずれか１項に記載のプリプレグ。
【請求項２５】
前記熱硬化性樹脂（Ｈ）がエポキシ樹脂であり、前記硬化剤（Ｉ）がエポキシ硬化剤である請求項２１〜２４のいずれか１項に記載のプリプレグ。
【請求項２６】
請求項２１〜２５のいずれか１項に記載のプリプレグを硬化させてなる繊維強化複合材料。
【請求項２７】
少なくとも、請求項１、４、５または６に記載のコアシェル型ポリマー固形物である粒子（Ｓ）（ただし、前記要件（Ｉ）における「固形物の中心（ｘ）」は、「粒子（Ｓ）の中心（ｘ）」となる）を焼結してなる焼結シート。
【請求項２８】
前記粒子（Ｓ）の平均粒径が、１５０μｍ以下である請求項２７に記載の焼結シート。
【請求項２９】
請求項２７または２８に記載の焼結シートからなる、濾過フィルター、加湿エレメントまたはプリンター用インク吸収体。
【請求項３０】
前駆体ポリマー（Ａ）に由来する主鎖部と、前記ポリマー（Ａ）とは異なるポリマー（Ｂ）に由来するグラフト部とを有するグラフトコポリマー（Ｃ）を含む傾斜型ポリマー固形物であり、前記固形物の中心（ｘ）、中心（ｘ）から表面までの距離が最短となる表面の点（ｚ）、および中心（ｘ）と点（ｚ）とを結ぶ線分の中点（ｙ）を通る断面の赤外吸収分光測定において、中心（ｘ）、中点（ｙ）および点（ｚ）における吸光度（Ａｂｓ）が、以下の関係を満たす傾斜型ポリマー固形物。
Ｘ≧０．０１
Ｙ≧０．０１
Ｚ≧０．０１
且つ、
Ｘ＜Ｙ＜Ｚ
但し、
Ｘは、中心（ｘ）における、Ａｂｓ（ポリマー（Ｂ）のキーバンド）／Ａｂｓ（ポリマー（Ａ）のキーバンド）の値であり、
Ｙは、中点（ｙ）における、Ａｂｓ（ポリマー（Ｂ）のキーバンド）／Ａｂｓ（ポリマー（Ａ）のキーバンド）の値であり、
Ｚは、点（ｚ）における、Ａｂｓ（ポリマー（Ｂ）のキーバンド）／Ａｂｓ（ポリマー（Ａ）のキーバンド）の値である。
【請求項３１】
平均粒径が、０．０００１ｍｍ〜１０００ｍｍの粒子である請求項３０に記載の傾斜型ポリマー固形物。
【請求項３２】
平均厚みまたは径が、０．０００１ｍｍ〜５０ｍｍの成形加工品である請求項３０に記載の傾斜型ポリマー固形物。
【請求項３３】
前記前駆体ポリマー（Ａ）が、炭素数２〜１８のα−オレフィンから選ばれる１種または２種以上のα−オレフィンからなる重合体である請求項３０〜３２のいずれか１項に記載の傾斜型ポリマー固形物。
【請求項３４】
前記ポリマー（Ｂ）が、エチレン性不飽和基と極性官能基とを同一分子内に有する単量体を少なくとも１種含むモノマー成分の重合体である請求項３０〜３３のいずれか１項に記載の傾斜型ポリマー固形物。
【請求項３５】
以下の式で示すグラフト化率（％）が、１％以上１５０％以下である請求項３０〜３４のいずれか１項に記載の傾斜型ポリマー固形物。
グラフト化率（％）
＝［ポリマー（Ｂ）の質量／前駆体ポリマー（Ａ）の質量］×１００
【請求項３６】
前駆体ポリマー（Ａ）を含有する固形物に対し、その形状を保持したまま前記ポリマー（Ａ）とは異なるポリマー（Ｂ）をグラフトする請求項３０〜３５のいずれか１項に記載の傾斜型ポリマー固形物の製造方法。
【請求項３７】
前記前駆体ポリマー（Ａ）を含有する固形物は、その平均粒径が０．０００１ｍｍ〜１０００ｍｍの粒子である請求項３６に記載の傾斜型ポリマー固形物の製造方法。
【請求項３８】
前記前駆体ポリマー（Ａ）を含有する固形物は、その平均厚みまたは径が０．０００１ｍｍ〜５０ｍｍの成形加工品である請求項３６に記載の傾斜型ポリマー固形物の製造方法。
【発明の詳細な説明】
【技術分野】
【０００１】
本発明は、グラフトコポリマー含有固形物およびその用途に関する。
【背景技術】
【０００２】
ポリオレフィンは、耐薬品性、機械特性など多くの優れた特長を持つ一方で、非極性ポリマーであるために、極性物質との親和性が低いという欠点を有する。この欠点を克服するために、従来、ポリオレフィンに炭素−炭素二重結合を有する有機カルボン酸などに由来する極性基を、有機過酸化物を開始剤としたグラフト反応により付与してポリオレフィンを変性する方法が利用されている。【０００３】
このようなポリオレフィンの変性には、ポリオレフィンに変性剤を配合し、押出成形機等を用いてポリオレフィンを溶融状態で押出して高温、高せん断下で変性する方法（溶融法）、あるいはポリオレフィンを溶媒に溶解し、この溶液に変性剤を配合してポリオレフィンの変性を行う方法（溶液法）等が採用されている。【０００４】
しかしながら、溶融法においては、特に、ポリプロピレン、ポリブテン、ポリメチルペンテンなど、３級炭素を含有するポリオレフィンにおいては、当該３級炭素の部位において分解が発生しやすい。また、ポリエチレンやエチレンを主成分とする重合体など、２級炭素を含有するポリオレフィンにおいては、当該２級炭素の部位において架橋が発生しやすい。炭素−炭素結合を有する有機カルボン酸などをグラフトさせる反応はグラフト反応であるため、高いグラフト量を有する変性ポリオレフィンを得ようとする場合に、分解あるいは架橋反応は一層顕著になる。したがって、溶融法においてはグラフト量と分子量を両立させることが困難である。【０００５】
また、溶液法においては、溶融法よりも反応温度を低く設定することにより分解あるいは架橋反応を抑制することは原理的には可能であるが、一方では、そのような低温での反応条件においては、一般に、溶液粘度が非常に高くなり、撹拌が困難になるなどの問題がある。このため、溶液法においても、グラフト量と分子量は両立することは困難である。【０００６】
これら従来の変性方法によって得られる変性ポリマーは、変性前後で原料ポリマーの一部物性が著しく変化する。例えば変性前後で原料ポリマーの形状を保持できず、また架橋や分解に伴って分子量が著しく変化してしまう。このため原料ポリマーの特長ある物性を維持したまま、ポリマーの表面だけを改質したい場合などには不向きであった。【０００７】
さらには、従来公知のポリマー表面改質方法である表面コーティング、あるいは電子線照射やコロナ処理などは、充分な表面官能基量を付与することが困難な上、時間経過や表面洗浄などの使用環境によって官能基量が減少するといった問題があった。【０００８】
グラフト量と分子量を両立した検討事例としては、ポリオレフィン重合体の溶融点以下の温度で変性する固相変性法が検討されている（特許文献１）。ところが、これらの固相変性法においてはグラフト量を高くするために、固体と親和性の良い溶媒を使用するため、結果として固相内部まで均一にグラフトした構造かつ分子量も変化する傾向があり、物性を維持したままポリマー表面のみに官能基をグラフトしたい場合などには不向きである。【０００９】
グラフト技術において、特に分子量を維持しようとする検討事例としては、アルキルホウ素を開始剤とするポリマーへのグラフト重合が検討されている（特許文献２、非特許文献１、２）。【００１０】
さらに、ポリオレフィンは、種々の技術分野において用いられている。【００１１】
例えば、従来、塗料材料は様々な用途の表面を保護する目的で使用されてきており、ウレタン塗料は各種産業用機械、自動車、建材、家電用途等広範囲で使用されている。特に産業用機械、自動車、建材用途において、プラスチックや金属、ガラスなどと接触し、摺動する部分に使用されるウレタン塗料においては、優れた摺動性、耐摩耗性が求められている。また、近年の地球環境保護の観点、溶剤吸引による人体への影響等、労働安全衛生の面から、溶剤を用いた塗料よりも水を用いた塗料が多く使用される。塗料の摺動性、耐摩耗性の改善に関しては、これまでに種々の検討がなされてきた。【００１２】
摺動性、耐摩耗性改善という観点では、粘度平均分子量が１０万〜１０００万であるなどの所定の特性を有する超高分子量ポリエチレンパウダーを塗料原料に添加することで、摺動性、耐傷性を改良した技術が知られている（特許文献３）。また、ポリテトラフルオロエチレン及び鱗片状の固体潤滑材を塗料に添加することで、摺動性、耐摩耗性を改良した技術が開示されている（特許文献４）。【００１３】
これらの方法を用いることで、確かに塗膜の摩擦係数が低下し、耐傷性や耐摩耗性の向上が認められる。しかしながら、塗膜と超高分子量ポリエチレンパウダーやポリテトラフルオロエチレンとの界面密着が弱いので、耐摩耗性は未だ満足できるものではなく、改良の余地がある。さらに、水性塗料への添加においては、添加剤と水との分散性が悪く、超高分子量ポリエチレンパウダーの場合は水面への浮上、ポリテトラフルオロエチレンの場合においては、沈降し、取扱い性が悪いという課題が残る。【００１４】
また例えば、従来、硬化性エポキシ樹脂は、耐熱性、電気特性、機械的特性等に優れていることから、電気電子材料、塗料、接着剤、繊維強化複合材料等として幅広く使用されている。また、硬化性フェノール樹脂は、機械的特性、電気特性、耐熱性および接着性に優れており、ディスクパッドやドラムブレーキ用ライニング等の摩擦材用バインダーとして使用されている。これらの用途では、プラスチックや金属、ガラスなどと接触し、摺動する部分においては、優れた摺動性、耐摩耗性が求められている。【００１５】
摺動性、耐摩耗性改善という観点では、前述した特許文献３記載の技術が知られているが、前述した問題がある。また、紫外線硬化性樹脂と共にシリコーンオイル等の潤滑性付与剤を含む潤滑性被膜形成用組成物が開示されている（特許文献５）が、例えば、熱分解により当該組成物に含まれる低分子シロキサンが析出することで様々な不良を引き起こす等の問題がある。【００１６】
また例えば、強化繊維基材に樹脂を含浸させた繊維強化複合材料は、軽量性と力学物性を兼ね備えた材料として幅広い用途に用いられている。中でも炭素繊維基材に熱硬化性樹脂を含浸させた炭素繊維強化複合材料は、比強度、比剛性、耐熱性に優れており、航空機の構造部材、風力発電の羽根、自動車部材、電子機器の筐体（ハウジング）、スポーツ用品の部材などの広い用途に展開され、その需要は年々増加しつつある。【００１７】
繊維強化複合材料を構成するマトリックス樹脂には、含浸性や耐熱性に優れる熱硬化性樹脂が用いられることが多い。このような熱硬化性樹脂としては、エポキシ樹脂、フェノール樹脂、メラニン樹脂、ビスマレイミド樹脂、不飽和ポリエステル樹脂などが使用されている。中でもエポキシ樹脂は、耐熱性、成形性に優れ、炭素繊維複合材料にしたときに高い力学物性が得られるため、幅広く利用されている。【００１８】
繊維強化複合材料を製造する方法としては、製品の様態や要求物性に応じて様々な方法が適用されるが、炭素繊維にマトリックス樹脂として熱硬化性樹脂を含浸させたシート状の中間材料（プリプレグ）を用いる方法が最も一般的である。複数枚のプリプレグを任意の方向に積層し、加熱により樹脂を硬化させることで、高い比強度、比剛性、耐熱性を有する繊維強化複合材料を製造することができる。【００１９】
中でも炭素繊維複合材料は、炭素繊維の高い力学物性を最大限に活かすため、硬化後のマトリックス樹脂の強度と剛性（弾性率）を高める方向で検討されてきた。しかしながら、高剛性のマトリックス樹脂は靱性が低いため、衝撃など外力によってマトリックス樹脂に亀裂が生じることがあり、実使用において安全性、耐久性に問題があった。特にプリプレグを積層した複合材料では、層間破壊による力学物性の低下が問題であり、層間破壊靱性を改良する様々な方法が検討されてきた。中でも層間にマトリックス樹脂とは異なる材料を分散させ、応力の負荷により生じた破壊エネルギーを吸収させる手法が多く提案されてきた。【００２０】
一例として、マトリックス樹脂にポリアミド粒子を分散させる技術が提案されている（特許文献６）。しかしながら、ポリアミドは吸湿により力学物性が低下する性質を有するため、繊維強化複合材料の力学物性が経時的に変化する問題があった。また、マトリックス樹脂にシリコーン粒子やウレタン粒子を分散させ、せん断モード（モードII）の層間破壊靭性を改良する技術が提案されている（特許文献７、８）。しかしながら、層間破壊靭性の改良に充分な効果を得るためにポリマー粒子の添加量を増やすと、繊維強化複合材料の特長である比強度・比剛性の低下やプリプレグのハンドリング性の低下などの問題があった。また、マトリックス樹脂にベンゾオキサジン環を有する化合物とポリエーテルスルフォン粒子を含む熱硬化性樹脂を用いた繊維強化複合材料が提案されている（特許文献９）。ただし、ポリアミド粒子を分散させた複合材料に比べ、若干の効果が認められるにとどまり、層間破壊靭性は充分ではなかった。【００２１】
また、一例として、マトリックス樹脂に超高分子量ポリエチレン粒子を分散させる技術が提案されており（特許文献１０）、層間破壊靱性の向上が報告されているが、さらなる改良の要望が依然としてあった。【００２２】
また例えば、親水性の多孔質シートは、例えば、各種産業用機械、自動車および建材用途等で使用される、濾過フィルター、吸着緩衝材、溶液保持材、セパレーターシートとして有用である。このような多孔質シートとしては、焼結シートが知られている。【００２３】
ポリオレフィン粒子を焼結して焼結シートを得ることができるが、未変性のポリオレフィン粒子は非極性であるため、未変性のポリオレフィン粒子を焼結して得た焼結シートは親水性に乏しい。【００２４】
一方、ポリオレフィン粒子の変性方法としては、過酸化物を使用する方法や、電子線照射によって発生したラジカルと反応基とを反応させる方法（特許文献１１）がある。これらの方法で得た変性ポリオレフィン粒子は、ポリオレフィンの架橋反応が進行しているため、焼結シートの製造には適していない。【００２５】
親水性を持つポリオレフィン粒子の焼結シートの作製方法としては、ポリオレフィン粒子を焼結させた後に、変性やプラズマ処理をする方法（特許文献１２、１３）、ポリオレフィン粒子に親水性粒子をミキサーで混ぜた後に焼結する方法（特許文献１４）がある。しかしながら、本発明者らの検討によれば、特許文献１２〜１４に例示される方法では、製造工程において生じるポリオレフィンの架橋反応によって、焼結シートの強度の大幅低下を引き起こす場合があり、改善の余地があった。
【先行技術文献】
【特許文献】
【００２６】
【特許文献１】国際公開第２０１６／０３９４６１号
【特許文献２】米国公開公報第３１４１８６２号
【特許文献３】特開２０１３−１７０２３１号公報
【特許文献４】特開平９−１１１１７９号公報
【特許文献５】特開２００４−１７６０５４号公報
【特許文献６】特開２００９−２２１４６０号公報
【特許文献７】特開２０１１−０５７９０７号公報
【特許文献８】特開２０１２−１９３３２２号公報
【特許文献９】特開２０１４−００９２８０号公報
【特許文献１０】国際公開第２０１６／１３６５４０号
【特許文献１１】特開２０１１−０８００１３号公報
【特許文献１２】特開２０１６−１９４０６５号公報
【特許文献１３】特許第５８０５９３１号公報
【特許文献１４】特許第３６８６１７２号公報
【非特許文献】
【００２７】
【非特許文献１】ＭＡＣＲＯＭＯＬＥＣＵＬＥＳ：  ｖｏｌ３８，８９６６−８９７０（２００５）
【非特許文献２】Ｊｏｕｒｎａｌ  ｏｆ  Ｐｏｌｙｍｅｒ  Ｓｃｉｅｎｃｅ  Ｐａｒｔ  Ａ：  ｖｏｌ４７，６１６３−６１６７（２００９）
【発明の概要】
【発明が解決しようとする課題】
【００２８】
特許文献２ではポリマーと親和性が高い溶媒を用いて溶液中にてグラフト反応を行っているため、原料ポリマーの形状を保持できない。また、非特許文献１ではポリプロピレンへの無水マレイン酸グラフト反応のみ例示されており、ポリプロピレンと親和性が高い有機溶媒中で固相変性させていることから、特許文献１と同様に固相内部まで均一にグラフトされている。さらに非特許文献２ではポリマーの表面修飾法として例示されているが、得られたポリマーの分子構造に関しては言及されず、またグラフト化率も低い。【００２９】
このように従来のアルキルホウ素を開始剤とするポリマーへのグラフト反応に関しては、官能基をポリマーの表面だけに、しかも高グラフト化率を実現できたコアシェル型グラフトコポリマーを創出するまでには至っていない。【００３０】
また、このように従来のアルキルホウ素を開始剤とするポリマーへのグラフト反応に関しては、官能基をポリマーの中心部よりも表面付近に、しかも高グラフト化率を実現できた傾斜型グラフトコポリマーを創出するまでには至っていない。【００３１】
そこで、本発明が目的とするところは、原料ポリマーの物性や形状を実質的に保持したまま、ポリマーの表面だけに種々の官能基を高い割合で導入したコアシェル型グラフトコポリマーを提供することである。【００３２】
また、本発明が目的とするところは、原料ポリマーの物性や形状を実質的に保持したまま、ポリマーの中心部よりも表面付近に種々の官能基を高い割合で導入した傾斜型グラフトコポリマーを提供することである。【００３３】
また、本発明が目的とするところは、水性塗料への分散性が良く、耐摩耗性に優れた皮膜を形成可能な塗料組成物および水性分散体組成物、耐摩耗性に優れた硬化物を得ることのできる硬化性樹脂組成物および前記硬化性樹脂組成物を用いた摺動部品、ならびに優れた層間破壊靱性と耐熱性とを兼ね備える繊維強化複合材料および前記プリプレグを用いた繊維強化複合材料を提供することである。【００３４】
また、本発明が目的とするところは、親水性および強度の高い焼結シートを提供することである。
【課題を解決するための手段】
【００３５】
本発明者らは、上記状況を鑑み鋭意研究した結果、本発明を完成するに至った。【００３６】
すなわち、本発明は、次の［１］〜［３８］に関する。【００３７】
［１］前駆体ポリマー（Ａ）に由来する主鎖部と、前記ポリマー（Ａ）とは異なるポリマー（Ｂ）に由来するグラフト部とを有するグラフトコポリマー（Ｃ）を含むコアシェル型ポリマー固形物であり、その固形物のコア部（ａ）が前駆体ポリマー（Ａ）に由来する主鎖部を含み、かつ、シェル部（ｂ）がポリマー（Ｂ）に由来するグラフト部を含み、さらに下記要件（Ｉ）を満たす、コアシェル型ポリマー固形物。【００３８】
要件（Ｉ）：前記固形物の中心（ｘ）、中心（ｘ）から表面までの距離が最短となる表面の点（ｚ）、および中心（ｘ）と点（ｚ）とを結ぶ線分の中点（ｙ）を通る断面の赤外吸収分光測定において、中心（ｘ）、中点（ｙ）および点（ｚ）における吸光度（Ａｂｓ）が、以下の関係を満たす。【００３９】
Ｘ＜０．０１
Ｙ＜０．０１
Ｚ≧０．０１
但し、
Ｘは、中心（ｘ）における、Ａｂｓ（ポリマー（Ｂ）のキーバンド）／Ａｂｓ（ポリマー（Ａ）のキーバンド）の値であり、Ｙは、中点（ｙ）における、Ａｂｓ（ポリマー（Ｂ）のキーバンド）／Ａｂｓ（ポリマー（Ａ）のキーバンド）の値であり、Ｚは、点（ｚ）における、Ａｂｓ（ポリマー（Ｂ）のキーバンド）／Ａｂｓ（ポリマー（Ａ）のキーバンド）の値である。【００４０】
［２］粒子（Ｓ）であり、その平均粒径が０．０００１ｍｍ〜１０００ｍｍである前記［１］に記載のコアシェル型ポリマー固形物。【００４１】
［３］平均厚みまたは径が、０．０００１ｍｍ〜５０ｍｍの成形加工品である前記［１］に記載のコアシェル型ポリマー固形物。【００４２】
［４］前記前駆体ポリマー（Ａ）が、炭素数２〜１８のα−オレフィンから選ばれる１種または２種以上のα−オレフィンからなる重合体である前記［１］〜［３］のいずれか１項に記載のコアシェル型ポリマー固形物。【００４３】
［５］前記ポリマー（Ｂ）が、エチレン性不飽和基と極性官能基とを同一分子内に有する単量体（ｂ１）を少なくとも１種含むモノマー成分の重合体である前記［１］〜［４］のいずれか１項に記載のコアシェル型ポリマー固形物。【００４４】
［６］以下の式で示すグラフト化率（％）が、１％以上１５０％以下である前記［１］〜［５］のいずれか１項に記載のコアシェル型ポリマー固形物。【００４５】
グラフト化率（％）
＝［ポリマー（Ｂ）の質量／前駆体ポリマー（Ａ）の質量］×１００
［７］前駆体ポリマー（Ａ）を含有する固形物に対し、その形状を保持したまま前記ポリマー（Ａ）とは異なるポリマー（Ｂ）をグラフトし、前記ポリマー（Ａ）に由来する構造単位を含むコア部（ａ）と、前記ポリマー（Ｂ）に由来する構造単位を含むシェル部（ｂ）とを有する固形物を製造する前記［１］〜［６］のいずれか１項に記載のコアシェル型ポリマー固形物の製造方法。【００４６】
［８］前記前駆体ポリマー（Ａ）を含有する固形物は、その平均粒径が０．０００１ｍｍ〜１０００ｍｍの粒子である前記［７］に記載のコアシェル型ポリマー固形物の製造方法。【００４７】
［９］前記前駆体ポリマー（Ａ）を含有する固形物は、その平均厚みまたは径が０．０００１ｍｍ〜５０ｍｍの成形加工品である前記［７］に記載のコアシェル型ポリマー固形物の製造方法。【００４８】
［１０］前記［１］、［４］、［５］または［６］に記載のコアシェル型ポリマー固形物である粒子（Ｓ）（ただし、前記要件（Ｉ）における「固形物の中心（ｘ）」は、「粒子（Ｓ）の中心（ｘ）」となる）と、水とを含有する水性分散体組成物。【００４９】
［１１］前記粒子（Ｓ）の平均粒径が、１５０μｍ以下である前記［１０］に記載の水性分散体組成物。【００５０】
［１２］前記［１０］または［１１］に記載の水性分散体組成物を含有する塗料組成物。【００５１】
［１３］ウレタン樹脂およびアクリル樹脂から選ばれる１種以上をさらに含有する前記［１２］に記載の塗料組成物。【００５２】
［１４］前記［１２］または［１３］に記載の塗料組成物から形成された皮膜。【００５３】
［１５］前記［１２］または［１３］に記載の塗料組成物を、木質材料、建築材料、土木材料、自動車材料、端末用材料、電気電子材料、ＯＡ機器用材料、スポーツ用具材料、はきもの材料、繊維植毛材料または包装材料からなる基体に塗布してなる、皮膜形成物。【００５４】
［１６］前記［１］、［４］、［５］または［６］に記載のコアシェル型コポリマー固形物である粒子（Ｓ）（ただし、前記要件（Ｉ）における「固形物の中心（ｘ）」は、「粒子（Ｓ）の中心（ｘ）」となる）と、硬化性樹脂（Ｄ）と、硬化剤（Ｅ）とを含有する硬化性樹脂組成物。【００５５】
［１７］前記粒子（Ｓ）の平均粒径が、１５０μｍ以下である前記［１６］に記載の硬化性樹脂組成物。【００５６】
［１８］前記硬化性樹脂（Ｄ）が、エポキシ樹脂およびフェノール樹脂から選ばれる１種以上を含む前記［１６］または［１７］に記載の硬化性樹脂組成物。【００５７】
［１９］前記［１６］〜［１８］のいずれか１項に記載の硬化性樹脂組成物の硬化物。【００５８】
［２０］前記［１６］〜［１８］のいずれか１項に記載の硬化性樹脂組成物または前記［１９］に記載の硬化物を用いた摺動部品。【００５９】
［２１］強化繊維（Ｆ）および樹脂組成物（Ｇ）を含むプリプレグであって、前記樹脂組成物（Ｇ）が、前記［１］、［４］、［５］または［６］に記載のコアシェル型ポリマー固形物である粒子（Ｓ）（ただし、前記要件（Ｉ）における「固形物の中心（ｘ）」は、「粒子（Ｓ）の中心（ｘ）」となる）を０．１〜２０質量％含み、かつ熱硬化性樹脂（Ｈ）および硬化剤（Ｉ）を含む、プリプレグ。【００６０】
［２２］前記粒子（Ｓ）が、非架橋体または架橋体である前記［２１］に記載のプリプレグ。【００６１】
［２３］前記粒子（Ｓ）の平均粒径が、１５０μｍ以下である前記［２１］または［２２］に記載のプリプレグ。【００６２】
［２４］前記強化繊維（Ｆ）が、炭素繊維である前記［２１］〜［２３］のいずれか１項に記載のプリプレグ。【００６３】
［２５］前記熱硬化性樹脂（Ｈ）がエポキシ樹脂であり、前記硬化剤（Ｉ）がエポキシ硬化剤である前記［２１］〜［２４］のいずれか１項に記載のプリプレグ。【００６４】
［２６］前記［２１］〜［２５］のいずれか１項に記載のプリプレグを硬化させてなる繊維強化複合材料。【００６５】
［２７］少なくとも、前記［１］、［４］、［５］または［６］に記載のコアシェル型ポリマー固形物である粒子（Ｓ）（ただし、前記要件（Ｉ）における「固形物の中心（ｘ）」は、「粒子（Ｓ）の中心（ｘ）」となる）を焼結してなる焼結シート。【００６６】
［２８］前記粒子（Ｓ）の平均粒径が、１５０μｍ以下である前記［２７］に記載の焼結シート。【００６７】
［２９］前記［２７］または［２８］に記載の焼結シートからなる、濾過フィルター、加湿エレメントまたはプリンター用インク吸収体。【００６８】
［３０］前駆体ポリマー（Ａ）に由来する主鎖部と、前記ポリマー（Ａ）とは異なるポリマー（Ｂ）に由来するグラフト部とを有するグラフトコポリマー（Ｃ）を含む傾斜型ポリマー固形物であり、前記固形物の中心（ｘ）、中心（ｘ）から表面までの距離が最短となる表面の点（ｚ）、および中心（ｘ）と点（ｚ）とを結ぶ線分の中点（ｙ）を通る断面の赤外吸収分光測定において、中心（ｘ）、中点（ｙ）および点（ｚ）における吸光度（Ａｂｓ）が、以下の関係を満たす傾斜型ポリマー固形物。【００６９】
Ｘ≧０．０１
Ｙ≧０．０１
Ｚ≧０．０１
且つ、
Ｘ＜Ｙ＜Ｚ
但し、
Ｘは、中心（ｘ）における、Ａｂｓ（ポリマー（Ｂ）のキーバンド）／Ａｂｓ（ポリマー（Ａ）のキーバンド）の値であり、Ｙは、中点（ｙ）における、Ａｂｓ（ポリマー（Ｂ）のキーバンド）／Ａｂｓ（ポリマー（Ａ）のキーバンド）の値であり、Ｚは、点（ｚ）における、Ａｂｓ（ポリマー（Ｂ）のキーバンド）／Ａｂｓ（ポリマー（Ａ）のキーバンド）の値である。【００７０】
［３１］平均粒径が、０．０００１ｍｍ〜１０００ｍｍの粒子である前記［３０］に記載の傾斜型ポリマー固形物。【００７１】
［３２］平均厚みまたは径が、０．０００１ｍｍ〜５０ｍｍの成形加工品である前記［３０］に記載の傾斜型ポリマー固形物。【００７２】
［３３］前記前駆体ポリマー（Ａ）が、炭素数２〜１８のα−オレフィンから選ばれる１種または２種以上のα−オレフィンからなる重合体である前記［３０］〜［３２］のいずれか１項に記載の傾斜型ポリマー固形物。【００７３】
［３４］前記ポリマー（Ｂ）が、エチレン性不飽和基と極性官能基とを同一分子内に有する単量体を少なくとも１種含むモノマー成分の重合体である前記［３０］〜［３３］のいずれか１項に記載の傾斜型ポリマー固形物。【００７４】
［３５］以下の式で示すグラフト化率（％）が、１％以上１５０％以下である前記［３０］〜［３４］のいずれか１項に記載の傾斜型ポリマー固形物。【００７５】
グラフト化率（％）
＝［ポリマー（Ｂ）の質量／前駆体ポリマー（Ａ）の質量］×１００
［３６］前駆体ポリマー（Ａ）を含有する固形物に対し、その形状を保持したまま前記ポリマー（Ａ）とは異なるポリマー（Ｂ）をグラフトする前記［３０］〜［３５］のいずれか１項に記載の傾斜型ポリマー固形物の製造方法。【００７６】
［３７］前記前駆体ポリマー（Ａ）を含有する固形物は、その平均粒径が０．０００１ｍｍ〜１０００ｍｍの粒子である前記［３６］に記載の傾斜型ポリマー固形物の製造方法。【００７７】
［３８］前記前駆体ポリマー（Ａ）を含有する固形物は、その平均厚みまたは径が０．０００１ｍｍ〜５０ｍｍの成形加工品である前記［３６］に記載の傾斜型ポリマー固形物の製造方法。
【発明の効果】
【００７８】
本発明によれば、ポリマーの表面だけに種々の官能基を高い割合で導入したコアシェル型グラフトコポリマーによって、原料ポリマーの特徴を生かしたまま、原料ポリマーのままでは困難であった他材料との親和性を発現できることが期待される。【００７９】
本発明によれば、ポリマーの中心部よりも表面付近に種々の官能基を高い割合で導入した傾斜型グラフトコポリマーによって、原料ポリマーの特徴を生かしたまま、原料ポリマーのままでは困難であった他材料との親和性を発現できることが期待される。【００８０】
また、所定の特性を有する粒子（Ｓ）を用いることで、本発明によれば、水性塗料への分散性が良く、耐摩耗性および摺動性に優れた皮膜を形成可能な塗料組成物および水性分散体組成物、耐摩耗性および摺動性に優れた硬化物を得ることのできる硬化性樹脂組成物および前記硬化性樹脂組成物を用いた摺動部品、ならびに優れた層間破壊靱性と耐熱性とを兼ね備える繊維強化複合材料が得られるプリプレグおよび前記プリプレグを用いた繊維強化複合材料を提供することができる。【００８１】
また、所定の特性を有する粒子（Ｓ）を用いることで、本発明によれば、親水性および強度の高い焼結シートを提供することができる。
【図面の簡単な説明】
【００８２】
【図１】図１は、ポリマー固形物における各点を説明する模式断面図である。
【発明を実施するための形態】
【００８３】
以下に本発明を詳細に説明する。
【００８４】
［ポリマー固形物］
本発明はコアシェル型ポリマー固形物に関し、前記固形物は、前駆体ポリマー（Ａ）に由来する主鎖部と、前記ポリマー（Ａ）とは異なるポリマー（Ｂ）に由来するグラフト部とを有するグラフトコポリマー（Ｃ）を含み、その固形物のコア部（ａ）が前駆体ポリマー（Ａ）に由来する主鎖部を含み、かつ、シェル部（ｂ）がポリマー（Ｂ）に由来するグラフト部を含み、さらに下記要件（Ｉ）を満たす。
【００８５】
要件（Ｉ）：前記固形物の中心（ｘ）、中心（ｘ）から表面までの距離が最短となる表面の点（ｚ）、および中心（ｘ）と点（ｚ）とを結ぶ線分の中点（ｙ）を通る断面の赤外吸収分光測定において、中心（ｘ）、中点（ｙ）および点（ｚ）における吸光度（Ａｂｓ）が、以下の関係を満たす。
【００８６】
Ｘ＜０．０１
Ｙ＜０．０１
Ｚ≧０．０１
なお、Ｚの上限は、特に限定されないが、通常は１００、好ましくは８０、より好ましくは５０、さらに好ましくは３０である。
【００８７】
また、本発明は傾斜型ポリマー固形物にも関し、前記固形物は、前駆体ポリマー（Ａ）に由来する主鎖部と、前記ポリマー（Ａ）とは異なるポリマー（Ｂ）に由来するグラフト部とを有するグラフトコポリマー（Ｃ）を含み、例えば、前駆体ポリマー（Ａ）に、（Ａ）の形状を保持したまま（Ａ）とは異なるポリマー（Ｂ）をグラフトさせて成るグラフトコポリマー（Ｃ）である。ここで、前記固形物の中心（ｘ）、中心（ｘ）から表面までの距離が最短となる表面の点（ｚ）、および中心（ｘ）と点（ｚ）とを結ぶ線分の中点（ｙ）を通る断面の赤外吸収分光測定において、中心（ｘ）、中点（ｙ）および点（ｚ）における吸光度（Ａｂｓ）が、以下の関係を満たす。
【００８８】
Ｘ≧０．０１
Ｙ≧０．０１
Ｚ≧０．０１
且つ、
Ｘ＜Ｙ＜Ｚ
なお、Ｚの上限は、特に限定されないが、通常は１００、好ましくは８０、より好ましくは５０、さらに好ましくは３０である。
【００８９】
但し、上記コアシェル型および傾斜型ポリマー固形物の発明において、
Ｘは、中心（ｘ）における、Ａｂｓ（ポリマー（Ｂ）のキーバンド）／Ａｂｓ（ポリマー（Ａ）のキーバンド）の値であり、
Ｙは、中点（ｙ）における、Ａｂｓ（ポリマー（Ｂ）のキーバンド）／Ａｂｓ（ポリマー（Ａ）のキーバンド）の値であり、
Ｚは、点（ｚ）における、Ａｂｓ（ポリマー（Ｂ）のキーバンド）／Ａｂｓ（ポリマー（Ａ）のキーバンド）の値である。
【００９０】
なお、Ａｂｓ（ポリマー（Ａ）のキーバンド）は、ポリマー（Ａ）のキーバンドにおける吸光度を、Ａｂｓ（ポリマー（Ｂ）のキーバンド）は、ポリマー（Ｂ）のキーバンドにおける吸光度を意味する。測定条件の詳細は実施例に記載する。
【００９１】
キーバンドは、赤外吸収分光測定における、各ポリマーの官能基の特徴的な赤外吸収から選択される。各ポリマーの特徴的な赤外吸収は複数存在しうるが、ポリマー（Ａ）とポリマー（Ｂ）との組み合わせを考慮し、識別が容易である吸収をキーバンドとする。
【００９２】
ポリマー（Ａ）としては後述するようにポリオレフィンを使用することができ、例えばエチレン重合体であればＣＨ２変角振動、プロピレン重合体やエチレン・プロピレン共重合体であればＣＨ３変角振動がキーバンドになりうる。プロピレン・ブテン共重合体であればＣＨ３変角振動がキーバンドになりうる（例えば後述の実施例Ｆ４）が、ポリマー（Ｂ）による影響が考慮される場合は、ＣＨ２変角振動をキーバンドに選択しうる（例えば後述の実施例Ｆ５）。ブテンを主成分とする重合体や、４−メチルペンテン−１を主成分とする重合体についても、ＣＨ３変角振動がキーバンドになりうる。
【００９３】
他には例えば環状オレフィン重合体の場合はＣＨ２変角振動、ＥＰＤＭの場合はプロピレンのＣＨ３変角振動、芳香族オレフィン重合体の場合は芳香環に特徴的なバンドをキーバンドとして用いうる。
【００９４】
ポリマー（Ａ）としては後述するようにポリオレフィン以外の重合体等も用いられうる。その場合も、キーバンドは各ポリマーの特徴的な赤外吸収から選択される。例えばポリカーボネートであればＣ＝Ｏ伸縮振動が挙げられる。
【００９５】
ポリマー（Ｂ）は後述するようにポリマー（Ａ）とは異なる。ポリマー（Ｂ）のキーバンドは、各ポリマーの官能基の特徴的な赤外吸収から選択され、かつ、前述したように、ポリマー（Ａ）のキーバンドとの識別が容易であるものが選択される。
【００９６】
具体的には例えば、カルボキシル基含有ポリマーであればＣ＝Ｏ伸縮振動、水酸基含有ポリマーであればＯ−Ｈ伸縮振動、アミンであればＮ−Ｈ伸縮振動、アミド基含有ポリマーであればＣ＝Ｏ伸縮振動が挙げられる。
【００９７】
また、ポリマー固形物の中心（ｘ）とは、ポリマー固形物の重心を意味し、例えば以下に説明する粒子（Ｓ）の場合は、粒子（Ｓ）の中心（ｘ）とは、粒子（Ｓ）の重心を意味する。図１（ａ）は、ペレットにおける中心（ｘ）、中点（ｙ）および点（ｚ）を説明する断面図であり、図１（ｂ）は、フィルムにおける前記各点を説明する断面図である。
【００９８】
本発明のコアシェル型ポリマー固形物は、粒子状であることが好ましく、以下では粒子状のコアシェル型ポリマー固形物を「粒子（Ｓ）」ともいう。すなわち、粒子（Ｓ）は、前駆体ポリマー（Ａ）に由来する主鎖部と、前記ポリマー（Ａ）とは異なるポリマー（Ｂ）に由来するグラフト部とを有するグラフトコポリマー（Ｃ）を含むコアシェル型ポリマー固形物であり、その固形物のコア部（ａ）が前駆体ポリマー（Ａ）に由来する主鎖部を含み、かつ、シェル部（ｂ）がポリマー（Ｂ）に由来するグラフト部を含む。
【００９９】
この場合、粒子（Ｓ）は、粒子（Ｓ）の中心（ｘ）、中心（ｘ）から表面までの距離が最短となる表面の点（ｚ）、および中心（ｘ）と点（ｚ）とを結ぶ線分の中点（ｙ）を通る断面の赤外吸収分光測定において、中心（ｘ）、中点（ｙ）および点（ｚ）における吸光度（Ａｂｓ）が、前記関係（Ｘ＜０．０１、Ｙ＜０．０１、Ｚ≧０．０１）を満たす。
【０１００】
すなわち、粒子（Ｓ）の中心部は前駆体ポリマー（Ａ）で構成され、粒子（Ｓ）の表面部はグラフト部が存在している。後述する製法によれば、前駆体ポリマー粒子の表面にグラフト反応が生じ、表面部がグラフト化した粒子（Ｓ）が形成される。
【０１０１】
粒子表面部が効率的にグラフト化されることで、分散性の優れた粒子（Ｓ）が得られる。すなわち粒子（Ｓ）が要件（Ｉ）を満たすことで、分散性に優れた水性分散体組成物が得られる。また、粒子表面部が効率的にグラフト化されることで、後述する硬化性樹脂（Ｄ）と粒子（Ｓ）との界面密着性が向上し、耐摩耗性に優れた硬化性樹脂組成物が得られ、さらにそれを用いた摺動部品が得られる。また、粒子表面部が効率的にグラフト化されることで、後述する熱硬化性樹脂（Ｈ）と粒子（Ｓ）との界面密着性が向上し、層間破壊靱性を改善し、かつ高い耐熱性を兼ね備える繊維強化複合材料が得られる。
【０１０２】
＜前駆体ポリマー（Ａ）＞
前駆体ポリマー（Ａ）としてはポリオレフィンを使用することができる。ポリオレフィンとしては、例えば、炭素数２〜１８のα−オレフィンから選ばれる１種または２種以上のα−オレフィンからなる重合体が採用される。前記重合体の例としては、エチレン、プロピレン、ブテン−１、ペンテン−１、２−メチルブテン−１、３−メチルブテン−１、ヘキセン−１、３−メチルペンテン−１、４−メチルペンテン−１、３，３−ジメチルブテン−１、ヘプテン−１、メチルヘキセン−１、ジメチルペンテン−１、トリメチルブテン−１、エチルペンテン−１、オクテン−１、メチルペンテン−１、ジメチルヘキセン−１、トリメチルペンテン−１、エチルヘキセン−１、メチルエチルペンテン−１、ジエチルブテン−１、プロピルペンテン−１、デセン−１、メチルノネン−１、ジメチルオクテン−１、トリメチルヘプテン−１、エチルオクテン−１、メチルエチルヘプテン−１、ジエチルヘキセン−１、ドデセン−１およびヘキサドデセン−１等のα−オレフィンの単独重合体、あるいは共重合体を挙げることができる。
【０１０３】
前記共重合体としては、具体的には、エチレン・プロピレンランダム共重合体、エチレン・ブテンランダム共重合体、プロピレン・ブテンランダム共重合体、エチレン・プロピレン・ブテンランダム共重合体、４−メチルペンテン−１とプロピレンとのランダム共重合体、４−メチルペンテン−１とヘキセン−１とのランダム共重合体、４−メチルペンテン−１とデセン−１とのランダム共重合体、４−メチルペンテン−１とテトラデセンとのランダム共重合体、４−メチルペンテン−１とヘキサデセン−１とのランダム共重合体、４−メチルペンテン−１とオクタデセン−１とのランダム共重合体、および４−メチルペンテン−１とヘキサデセン−１とオクタデセン−１とのランダム共重合体が挙げられる。
【０１０４】
これらのうち、好ましい重合体として、エチレンを主成分とする重合体、プロピレンを主成分とする重合体、ブテンを主成分とする重合体、４−メチルペンテン−１を主成分とする重合体が挙げられる。これらの中でも、エチレンを主成分とする重合体が好ましい。
【０１０５】
なお、あるモノマーを主成分とする重合体とは、全モノマー由来の構成単位１００モル％中、当該主成分モノマー由来の構成単位の含有量が、通常は６０モル％以上、好ましくは８０モル％以上の重合体をいう。
【０１０６】
また、前記ポリオレフィンは、環状オレフィン、非共役ジエン、芳香族オレフィンを主成分とする重合体であってもよく、これらのオレフィンは、１種単独で使用しても２種以上を使用してもよく、コモノマーとなるオレフィン由来の構成単位の含有量は、通常は５０モル％以下であり、好ましくは４０モル％以下、更に好ましくは３０モル％以下である。
【０１０７】
本発明においては、エチレン、プロピレン、ブテン−１、４−メチルペンテン−１、３−メチルブテン−１、ヘキセン−１、オクテン−１などのほか、テトラシクロドデセン、ノルボルネン、スチレンの単独重合体または共重合体を好ましく用いることができる。
【０１０８】
上記以外のオレフィンとして、例えば、５−エチリデンノルボルネン、５−メチルノルボルネン、５−ビニルノルボルネン、ジシクロペンタジエン、１，４−ペンタジエンなどの非共役ジエンを用いたエチレン−プロピレン−非共役ジエン共重合体ゴム（ＥＰＤＭ）なども好適に用いられる。
【０１０９】
上記ポリオレフィンは１種単独でまたは２種以上を組み合わせて用いることができる。
【０１１０】
また、これらのポリオレフィンは、アイソタクチック構造、シンジオタクチック構造の両者ともに使用可能であり、立体規則性についても特段の制限はない。
【０１１１】
前駆体ポリマー（Ａ）としては、前記ポリオレフィンの他、エチレン・極性基含有ビニル共重合体、ポリスチレン、ポリアミド、アクリル樹脂、ポリフェニレンサルファイド樹脂、ポリエーテルエーテルケトン樹脂、ポリエステル樹脂、ポリスルホン、ポリフェニレンオキサイド、ポリイミド、ポリエーテルイミド、ポリカーボネート、アクリロニトリル・ブタジエン・スチレン共重合体（ＡＢＳ）、共役ジエン系ゴム、スチレン系ゴム、フェノール樹脂、メラミン樹脂、シリコーン樹脂、エポキシ樹脂などが挙げられる。これらの樹脂は１種または２種以上を含有させることができ、好ましくはスチレン系ゴムであり、具体的にはスチレン・ブタジエン・スチレン系のＳＢＳラバー、スチレン・ブタジエン・ブチレン・スチレン系のＳＢＢＳラバー、スチレン・エチレン・ブチレン・スチレン系のＳＥＢＳラバーなどが挙げられる。
【０１１２】
前駆体ポリマー（Ａ）は粉体やペレットなどの粒子形状の他、フィルムやシート、繊維、不織布などの形状でもよく、また、前記粉体やペレット等の粒子の焼成体であってもよく、各種成形加工から得られた形状のポリマーを用いることができる。
【０１１３】
前駆体ポリマー（Ａ）としては粒子形状のポリマーを用いることができ、好ましくは平均粒径が１５０μｍ以下である。より好ましくは後述する粒子（Ｓ）の平均粒径と同様である。
【０１１４】
なお、本明細書においては、以後、炭素数２〜１８のα−オレフィンから選ばれる１種または２種以上のα−オレフィンからなる重合体のことを「ポリオレフィン樹脂」、あるいは単に「ポリオレフィン」ということがある。
【０１１５】
前駆体ポリマー（Ａ）には、その特有の性質を変動させない限りは公知の材料を任意に含有させることができる。その場合の公知材料の配合量は、通常は２０質量％以下、好ましくは１０質量％以下である。
【０１１６】
＜ポリマー（Ｂ）＞
ポリマー（Ｂ）としては、前駆体ポリマー（Ａ）と異なるものであれば、本発明の効果を奏する範囲において、特に制限なく用いることができる。
【０１１７】
例えば、前駆体ポリマー（Ａ）に対し、ポリマー（Ｂ）を導入してグラフトコポリマー（Ｃ）を得てもよく、また、ポリマー（Ｂ）の単量体（ｂ）を前駆体ポリマー（Ａ）の存在下で重合する方法でポリマー（Ｂ）を導入してグラフトコポリマー（Ｃ）を得てもよい。そのうち、一つの好ましい態様としては、前駆体ポリマー（Ａ）表面で、エチレン性不飽和基と極性官能基とを同一分子内に有する単量体（ｂ１）がグラフト重合されてポリマー（Ｂ）が形成されることにより得られるグラフトコポリマー（Ｃ）が挙げられる。
【０１１８】
以下、重合することによりポリマー（Ｂ）を形成し得る単量体を「単量体（ｂ）」ということがある。ポリマー（Ｂ）としては、例えば、エチレン性不飽和基と極性官能基とを同一分子内に有する単量体（ｂ１）の重合体を好適に挙げることができる。このような単量体（ｂ１）を用いることにより、グラフトコポリマー（Ｃ）に親水性を付与することができ、よって後述するように優れた親水性を有する焼結シートが容易に得られる。
【０１１９】
ここで、エチレン性不飽和基と極性官能基とを同一分子内に有する単量体（ｂ１）としては、水酸基含有エチレン性不飽和化合物、アミノ基含有エチレン性不飽和化合物、エポキシ基含有エチレン性不飽和化合物、窒素含有芳香族ビニル化合物、ラクタム構造含有エチレン性不飽和化合物、不飽和カルボン酸およびその誘導体、ビニルエステル化合物、ニトリル基含有不飽和化合物、塩化ビニル、ビニルシラン化合物が挙げられる。これらは１種単独でまたは２種以上を組み合わせて用いることができる。
【０１２０】
前記極性官能基は、例えば後述する焼結シートを製造する場合は、親水性の観点から、水酸基、エポキシ基が好ましい。
【０１２１】
水酸基含有エチレン性不飽和化合物としては、例えば、ヒドロキシエチル（メタ）アクリレート、２−ヒドロキシプロピル（メタ）アクリレート、３−ヒドロキシプロピル（メタ）アクリレート、２−ヒドロキシ−３−フェノキシ−プロピル（メタ）アクリレート、３−クロロ−２−ヒドロキシプロピル（メタ）アクリレート、グリセリンモノ（メタ）アクリレート、ペンタエリスリトールモノ（メタ）アクリレート、トリメチロールプロパンモノ（メタ）アクリレート、テトラメチロールエタンモノ（メタ）アクリレート、ブタンジオールモノ（メタ）アクリレート、ポリエチレングリコールモノ（メタ）アクリレート、２−（６−ヒドロキシヘキサノイルオキシ）エチルアクリレートなどの（メタ）アクリル酸エステル；１０−ウンデセン−１−オール、１−オクテン−３−オール、２−メタノールノルボルネン、ヒドロキシスチレン、ヒドロキシエチルビニルエーテル、ヒドロキシブチルビニルエーテル、Ｎ−メチロールアクリルアミド、２−（メタ）アクロイルオキシエチルアシッドフォスフェート、グリセリンモノアリルエーテル、アリルアルコール、アリロキシエタノール、２−ブテン−１，４−ジオール、グリセリンモノアルコールが挙げられる。これらの中でも、ヒドロキシエチル（メタ）アクリレートおよび２−ヒドロキシプロピル（メタ）アクリレートが好ましい。
【０１２２】
アミノ基含有エチレン性不飽和化合物は、エチレン性二重結合とアミノ基を有する化合物であり、このような化合物としては、例えば、次式で表されるアミノ基および置換アミノ基を少なくとも１種有するビニル系単量体が挙げられる。
【０１２３】
【化１】
2018105682.tif 000002
上記式中、Ｒ6は水素原子、メチル基またはエチル基を示し、Ｒ7は、水素原子、炭素数が１〜１２、好ましくは１〜８のアルキル基または炭素数が６〜１２、好ましくは６〜８のシクロアルキル基である。なお上記のアルキル基、シクロアルキル基は、さらに置換基を有してもよい。
【０１２４】
アミノ基含有エチレン性不飽和化合物としては、例えば、（メタ）アクリル酸アミノエチル、（メタ）アクリル酸プロピルアミノエチル、メタクリル酸２−（ジメチルアミノ）エチル、（メタ）アクリル酸アミノプロピル、メタクリル酸フェニルアミノエチルおよびメタクリル酸シクロヘキシルアミノエチルなどの（メタ）アクリル酸のアルキルエステル系誘導体類；Ｎ−ビニルジエチルアミンおよびＮ−アセチルビニルアミンなどのビニルアミン系誘導体類；アリルアミン、メタクリルアミン、Ｎ−メチル（メタ）アクリルアミンなどのアリルアミン系誘導体；（メタ）アクリルアミド、Ｎ−メチル（メタ）アクリルアミド、Ｎ，Ｎ−ジメチル（メタ）アクリルアミドおよびＮ，Ｎ−ジメチルアミノプロピル（メタ）アクリルアミドなどのアクリルアミド系誘導体；ｐ−アミノスチレンなどのアミノスチレン類；６−アミノヘキシルコハク酸イミド、２−アミノエチルコハク酸イミドが挙げられる。これらの中でも、（メタ）アクリル酸アミノエチル、（メタ）アクリル酸プロピルアミノエチル、（メタ）アクリルアミドおよびＮ，Ｎ−ジメチル（メタ）アクリルアミドが好ましい。
【０１２５】
エポキシ基含有エチレン性不飽和化合物は、１分子中に重合可能な不飽和結合およびエポキシ基を少なくとも１個以上有するモノマーである。エポキシ基含有エチレン性不飽和化合物としては、例えば、グリシジル（メタ）アクリレート、マレイン酸のモノおよびジグリシジルエステル、フマル酸のモノおよびジグリシジルエステル、クロトン酸のモノおよびジグリシジルエステル、テトラヒドロフタル酸のモノおよびジグリシジルエステル、イタコン酸のモノおよびグリシジルエステル、ブテントリカルボン酸のモノおよびジグリシジルエステル、シトラコン酸のモノおよびジグリシジルエステル、エンド−シス−ビシクロ［２．２．１］ヘプト−５−エン−２，３−ジカルボン酸（ナジック酸TM）のモノおよびジグリシジルエステル、エンド−シス−ビシクロ［２．２．１］ヘプト−５−エン−２−メチル−２，３−ジカルボン酸（メチルナジック酸TM）のモノおよびジグリシジルエステル、アリルコハク酸のモノおよびグリシジルエステルなどのジカルボン酸モノおよびアルキルグリシジルエステル（モノグリシジルエステルの場合のアルキル基の炭素数１〜１２）、ｐ−スチレンカルボン酸のアルキルグリシジルエステル、アリルグリシジルエーテル、２−メチルアリルグリシジルエーテル、スチレン−ｐ−グリシジルエーテル、３，４−エポキシ−１−ブテン、３，４−エポキシ−３−メチル−１−ブテン、３，４−エポキシ−１−ペンテン、３，４−エポキシ−３−メチル−１−ペンテン、５，６−エポキシ−１−ヘキセン、ビニルシクロヘキセンモノオキシドが挙げられる。これらの中でも、グリシジル（メタ）アクリレートおよびアリルグリシジルエーテルが好ましい。
【０１２６】
窒素含有芳香族ビニル化合物としては、例えば、４−ビニルピリジン、２−ビニルピリジン、５−エチル−２−ビニルピリジン、２−メチル−５−ビニルピリジン、２−イソプロペニルピリジン、２−ビニルキノリン、３−ビニルイソキノリン、Ｎ−ビニルカルバゾールが挙げられる。
【０１２７】
ラクタム構造含有エチレン性不飽和化合物としては、例えば、Ｎ−ビニルピロリドンが挙げられる。
【０１２８】
不飽和カルボン酸としては、例えば、（メタ）アクリル酸、マレイン酸、ナジック酸、フマル酸、テトラヒドロフタル酸、イタコン酸、シトラコン酸、クロトン酸、イソクロトン酸、ノルボルネンジカルボン酸、ビシクロ［２．２．１］ヘプト−２−エン−５，６−ジカルボン酸等の各種不飽和カルボン酸が挙げられる。
【０１２９】
不飽和カルボン酸の誘導体としては、例えば、上記不飽和カルボン酸の酸無水物、酸ハライド、アミド、イミド、エステル（例：アルキルエステル）など、−Ｃ（＝Ｏ）−Ｘ（Ｘは第１５〜１７族元素から選ばれる原子）なる構造を有する誘導体が挙げられ、これらの具体例としては、塩化マレニル、マレニルイミド、無水マレイン酸、無水イタコン酸、無水シトラコン酸、テトラヒドロ無水フタル酸、ビシクロ［２．２．１］ヘプト−２−エン−５，６−ジカルボン酸無水物、マレイン酸ジメチル、マレイン酸モノメチル、マレイン酸ジエチル、フマル酸ジエチル、イタコン酸ジメチル、シトラコン酸ジエチル、テトラヒドロフタル酸ジメチル、ビシクロ［２．２．１］ヘプト−２−エン−５，６−ジカルボン酸ジメチル、（メタ）アクリル酸メチル、（メタ）アクリル酸エチル、（メタ）アクリル酸プロピル、（メタ）アクリル酸ブチル、（メタ）アクリル酸−２−エチルヘキシル、（メタ）アクリル酸ステアリル、塩化（メタ）アクリロイル、（メタ）アクリルアミド、マレニルイミド、（メタ）アクリル酸テトラヒドロフルフリルが挙げられる。
【０１３０】
上記不飽和カルボン酸およびその誘導体の中では、（メタ）アクリル酸、（メタ）アクリル酸メチル、（メタ）アクリル酸エチル、（メタ）アクリルアミド、無水マレイン酸、（メタ）アクリル酸テトラヒドロフルフリルが好ましい。これらの中でも、（メタ）アクリル酸、無水マレイン酸、（メタ）アクリル酸メチル、（メタ）アクリル酸エチル、（メタ）アクリル酸テトラヒドロフルフリルが特に好ましい。
【０１３１】
ビニルエステル化合物としては、例えば、酢酸ビニル、プロピオン酸ビニル、ｎ−酪酸ビニル、イソ酪酸ビニル、ピバリン酸ビニル、カプロン酸ビニル、バーサティック酸ビニル、ラウリル酸ビニル、ステアリン酸ビニル、安息香酸ビニル、ｐ−（ｔ−ブチル）安息香酸ビニル、サリチル酸ビニル、シクロヘキサンカルボン酸ビニルが挙げられる。
【０１３２】
ニトリル基含有不飽和化合物としては、例えば、（メタ）アクリロニトリル、フマロニトリル、アリルシアニド、シアノエチルアクリレートが挙げられ、これらの中でも、（メタ）アクリロニトリルが好ましい。
【０１３３】
なお、本明細書においては、以後、エチレン性不飽和基と極性官能基とを同一分子内に有する単量体（ｂ１）を「グラフトモノマー（ｂ１）」、あるいは単に「単量体（ｂ１）」ということがある。
【０１３４】
グラフトコポリマー（Ｃ）や粒子（Ｓ）において、グラフト化率（具体的には、グラフトした単量体（ｂ）のグラフト化率）は、通常は１％以上、好ましくは３％以上、より好ましくは５％以上、さらに好ましくは８％以上である。グラフト化率に上限はないが、１５０％を超えてグラフトしてもそれに見合った効果が出ず、一方で形状が悪化するなどの傾向にあるので、１５０％以下が好ましく、１００％以下がより好ましく、５０％以下がさらに好ましい。
【０１３５】
ここで、上記単量体（ｂ）が２種以上用いられる場合、これら合計のグラフト化率が１％以上であることが好ましく、これらのグラフト化率の合計が好ましくは３％以上、より好ましくは５％以上、さらに好ましくは８％以上である。
【０１３６】
グラフト化率を、以下の式で示す。
【０１３７】
グラフト化率（％）
＝  ［ポリマー（Ｂ）の質量／前駆体ポリマー（Ａ）の質量］×１００
グラフトコポリマー（Ｃ）には、エチレン性不飽和基と極性官能基とを同一分子内に有する単量体（ｂ１）のほかに、エチレン性不飽和基を有する単量体であって上記単量体（ｂ１）以外の単量体（以下「単量体（ｂ２）」ともいう）が、グラフトされた状態でさらに含まれていてもよい。この態様では、グラフトコポリマー（Ｃ）は、前駆体ポリマー（Ａ）に対して、単量体（ｂ１）由来の繰り返し単位と、単量体（ｂ２）由来の繰り返し単位とが導入された構造を有する。
【０１３８】
前駆体ポリマー（Ａ）に任意に追加でグラフトされうる単量体（ｂ２）として、例えば、上記窒素含有芳香族ビニル化合物以外の芳香族ビニル化合物が挙げられ、例えば、下記式で表される化合物が挙げられる。
【０１３９】
【化２】
2018105682.tif 000003
上記式において、Ｒ8およびＲ9は、互いに同一でも異なっていてもよく、水素原子または炭素数１〜３のアルキル基を示し、具体的には、メチル基、エチル基、プロピル基およびイソプロピル基が挙げられる。また、Ｒ10はそれぞれ独立に炭素数１〜３の炭化水素基またはハロゲン原子を示し、具体的には、メチル基、エチル基、プロピル基およびイソプロピル基、ならびに塩素原子、臭素原子およびヨウ素原子が挙げられる。また、ｎは通常は０〜５、好ましくは１〜５の整数を表す。
【０１４０】
このような芳香族ビニル化合物の具体的な例としては、スチレン、α−メチルスチレン、ｏ−メチルスチレン、ｐ−メチルスチレン、ｍ−メチルスチレン、ｐ−クロロスチレン、ｍ−クロロスチレンおよびｐ−クロロメチルスチレンが挙げられ、これらの中でもスチレンが好ましい。
【０１４１】
＜グラフトコポリマー（Ｃ）＞
グラフトコポリマー（Ｃ）は、前駆体ポリマー（Ａ）に由来する主鎖部と、ポリマー（Ｂ）に由来するグラフト部とを有する。グラフトコポリマー（Ｃ）は、前駆体ポリマー（Ａ）にグラフトする単量体（ｂ）の種類とグラフト化率によって、前駆体ポリマー（Ａ）のままでは他材料と親和性が低かった欠点を改良することができる。
【０１４２】
また、グラフトコポリマー（Ｃ）とその前駆体である前駆体ポリマー（Ａ）とは、いずれも一定の形状を有する固形物であるが、どのような形状を取っていてもよい。一定の形状を有する固形物としては、例えば、粒子、粉粒体、ペレット、チップ、グラニュール、ビーズ、繊維片、不織布片、フィルム片、シート片が挙げられる。これらのうち、１種の形状を取っていてもよいし、複数の形状の固形物が混合されていてもよい。
【０１４３】
また、グラフトコポリマー（Ｃ）及び／又はその前駆体ポリマー（Ａ）を含有する固形物は、通常は０．０００１ｍｍ以上、かつ１０００ｍｍ以下、好ましくは０．０００１ｍｍ以上、かつ８００ｍｍ以下、より好ましくは０．０００１ｍｍ以上、かつ１００ｍｍ以下、さらに好ましくは０．０００１ｍｍ以上、かつ１０ｍｍ以下、ことさらに好ましくは０．００１ｍｍ以上、かつ２．５ｍｍ以下、とりわけ好ましくは０．００５ｍｍ以上、かつ１．５ｍｍ以下、特に好ましくは０．０１ｍｍ以上、かつ０．７ｍｍ以下の平均粒径を有している。
【０１４４】
平均粒径の測定法としては、篩を用いた分級法、自然沈降法、遠心沈降法、コールター法（コールター原理）、動的光散乱法、画像解析法、レーザー光回折散乱法、超遠心沈降法などが知られているが、試料の形状や目的に応じて任意の測定方法を用いることが出来る。ここで本発明において、試料が粒子形状である場合には、例えば、コールター法（コールター原理）、レーザー光回折散乱法（平均粒径１ｍｍ未満の場合）、または篩を用いた分級法（平均粒径１ｍｍ以上の場合）、光学顕微鏡（平均粒径１ｍｍ以上の場合）によって平均粒径を求めることが出来る。また、試料がフィルム、シート、繊維、不織布といった形状である場合には、厚み計で測定した厚みを使用してもよく、光学顕微鏡による断面観察で求めてもよい。粉粒体の場合も、顕微鏡撮影した写真を画像解析して平均粒径を求めることが出来る。グラフトコポリマー（Ｃ）は、コア部（ａ）となる前駆体ポリマー（Ａ）が上記の平均粒径を有することで、成形加工時や他材料との混合の際の取り扱いの作業性が良好となる。
【０１４５】
粒子（Ｓ）は、一実施態様において、通常は１５０μｍ以下、好ましくは１００μｍ以下、より好ましくは６０μｍ以下、特に好ましくは４０μｍ以下の平均粒径を有している。平均粒径の好ましい下限は１μｍ、より好ましくは５μｍである。平均粒径の測定法としては、コールター法（コールター原理）を用いることができる。
【０１４６】
グラフトコポリマー（Ｃ）及び／又はその前駆体ポリマー（Ａ）を含有する固形物が成形加工品の場合、通常は０．０００１ｍｍ以上、かつ５０ｍｍ以下、好ましくは０．０００１ｍｍ以上、かつ１０ｍｍ以下、より好ましくは０．００１ｍｍ以上、かつ２．５ｍｍ以下、さらに好ましくは０．００５ｍｍ以上、かつ１．５ｍｍ以下、特に好ましくは０．０１ｍｍ以上、かつ０．７ｍｍ以下の平均厚みまたは径を有している。成形方法は公知のあらゆる方法が可能である。具体的には射出成形、ブロー成形、プレス成形、カレンダー成形、押出成形、スタンピングモールド成形等で製造することができる。押出成形では、シートまたはフィルム（未延伸）、パイプ、チューブ、電線などを成形することができる。特に射出成形法、プレス成形法、押出成形法が好ましい。
【０１４７】
延伸フィルムは、上記のような押出シートまたは押出フィルム（未延伸）を原反として用い、例えばテンター法（縦横延伸、横縦延伸）、同時二軸延伸法、一軸延伸法インフレーションフィルム成形により製造することもできる。
【０１４８】
繊維としては、例えば、ポリオレフィン繊維、全芳香族ポリアミド繊維、脂肪族ポリアミド繊維、ポリエステル繊維、セルロース繊維、炭素繊維が挙げられる。さらには植物を繊維状に分解処理したものも挙げられる。
【０１４９】
＜グラフトコポリマー（Ｃ）含有固形物の製造方法＞
上述したグラフトコポリマー（Ｃ）を含むポリマー固形物を得るための製造方法は、得られるグラフトコポリマー（Ｃ）を含むポリマー固形物が上述した要件を満たす限りにおいて、特に制限されない。例えば、前駆体ポリマー（Ａ）を含有する固形物に対し、その形状を保持したままポリマー（Ｂ）をグラフトする。
【０１５０】
ただし、グラフトコポリマー（Ｃ）を含むポリマー固形物を得るための好適な製造方法としては、特許文献２や非特許文献１、２にあるように、アルキルホウ素を酸素と反応させて過酸化物とした開始剤を利用する、ポリマーへのグラフト重合が挙げられる。
【０１５１】
グラフト反応に用いられる溶媒としては、水；ベンゼン、トルエン、キシレン等の芳香族炭化水素系溶媒、ペンタン、ヘキサン、ヘプタン、オクタン、ノナン、デカン等の脂肪族炭化水素系溶媒、シクロヘキサン、メチルシクロヘキサン、デカヒドロナフタレン等の脂環族炭化水素系溶媒、クロルベンゼン、ジクロルベンゼン、トリクロルベンゼン、塩化メチレン、クロロホルム、四塩化炭素、テトラクロルエチレン等の塩素化炭化水素系溶媒、１−メチル−２−ピロリドン、エチレンカーボネート、プロピレンカーボネート、γ−ブチロラクトン、Ｎ−メチル−２−ピロリドン、プロピレングリコールモノメチルエーテルアセテート、アセチルクエン酸トリブチル、２，４−ペンタジエン、ジメチルスルフォキシド、ｎ−アルキルアジペート、２，２，４−トリメチル−１，３−ペンタンジオールジイソブチレート、３−メトキシ−３−メチル−１−ブチルアセテート、アセトン、メチルエチルケトン、メチルイソブチルケトン、アセトフェノン、ベンゾフェノン、シクロヘキサノン等のケトン；ベンジルアルコール、１−ブタノール、２−ブタノール、ｔ−ブタノール、１−ペンタノール、２−ペンタノール、３−ペンタノール、２−エチル−１−ヘキサノール、ノルマルプロピルアルコール、イソプロピルアルコール、エタノール、メタノール等のアルコール；エチルエーテル、エチレングリコールモノメチルエーテル、アニソール、フェニルエーテル、ジオキサン、テトラヒドロフラン等のエーテル；酢酸エチル、酢酸ブチル等のエステルが挙げられる。これらのうち、水が好ましい。
【０１５２】
溶媒は１種単独でまたは２種以上を組み合わせて用いることができる。
【０１５３】
また、上記製造方法において、前駆体ポリマー（Ａ）と、単量体（ｂ）と、上記アルキルホウ素との接触方法および接触順序については、特に制限はなく、種々の方法を採用することができる。また、前駆体ポリマー（Ａ）へ単量体（ｂ）またはアルキルホウ素を事前に含浸させておいてもよい。さらには、グラフトポリマー（Ｂ）の分子量を調整するために公知の連鎖移動剤を併用することができる。
【０１５４】
例えば、前駆体ポリマー（Ａ）にアルキルホウ素を事前に含浸させると、傾斜型ポリマーが得られやすい。また、アルキルホウ素の事前含浸を行わずとも、前駆体ポリマー（Ａ）に対する単量体（ｂ）の量が多ければ、前駆体ポリマー（Ａ）への単量体（ｂ）の浸透性が増大し、よって内部まで修飾が進行し、傾斜型ポリマーが得られやすい。
【０１５５】
一方、酸素との接触順序に関しては、反応開始点となるため、アルキルホウ素を装入してから酸素と接触させる方法が好ましい。また、使用する単量体（ｂ）は、予め窒素通気処理をして残存酸素を充分にパージしておくことが好ましい。
【０１５６】
また、本発明の目的を妨げない範囲において、上記グラフト反応には、公知の添加剤、例えば、ヒンダードフェノール化合物等の酸化防止剤、プロセス安定剤、耐熱安定剤、耐熱老化剤、耐候安定剤、帯電防止剤、スリップ防止剤、アンチブロッキング剤、防曇剤、滑剤、顔料、染料、核剤、可塑剤、塩酸吸収剤、難燃剤、ブルーミング防止剤、ピペリジン類等のニトロキシラジカル類に代表されるラジカル捕捉剤、公知の軟化剤、粘着付与剤、加工助剤、密着性付与剤、炭素繊維、ガラス繊維、ウイスカ等の充填剤などの各種の添加剤を併用することができる。また、本発明の趣旨を逸脱しない限り他の高分子化合物を少量ブレンドすることも可能である。
【０１５７】
上記のようなグラフト反応に用いる装置としては、混合および加熱が可能な装置であれば特に制限なく使用することができる。例えば縦型および横型のいずれの反応器であっても使用することができる。具体的には、流動床、移動床、ループリアクター、攪拌翼付横置反応器、攪拌翼付縦置反応器、回転ドラムが挙げられる。また、プラネタリーミキサー等の多軸・自転公転併用方式の混合機、ニーダー、パドルドライヤー、ヘンシェルミキサー、スタティックミキサー、Ｖブレンダー、タンブラー、ナウターミキサーも使用することができる。
【０１５８】
未反応のエチレン性不飽和基と極性官能基とを同一分子内に有する単量体（ｂ１）や単独重合体を溶解することのできる溶媒で、グラフトコポリマー（Ｃ）を洗浄することにより、本発明で定義する特性を得ることが可能である。このような溶媒としては、例えば、水；ヘキサン、ヘプタン、デカン、シクロヘキサン等の脂肪族炭化水素；ベンゼン、トルエン、キシレン等の芳香族炭化水素；アセトン、メチルエチルケトン、メチルイソブチルケトン、アセトフェノン、ベンゾフェノン、シクロヘキサノン等のケトン；ベンジルアルコール、１−ブタノール、２−ブタノール、ｔ−ブタノール、１−ペンタノール、２−ペンタノール、３−ペンタノール、２−エチル−１−ヘキサノール、ノルマルプロピルアルコール、イソプロピルアルコール、エタノール、メタノール等のアルコール；エチルエーテル、エチレングリコールモノメチルエーテル、アニソール、フェニルエーテル、ジオキサン、テトラヒドロフラン等のエーテル；酢酸エチル、酢酸ブチル等のエステル；および、これらの２種以上からなる混合溶媒が挙げられる。好ましくはケトン、アルコールであり、アセトン、メタノールが特に好ましい。
【０１５９】
また、洗浄温度は、グラフト反応後のグラフトコポリマー（Ｃ）の形態を維持する限りにおいては室温以上の温度で可能であるが、好ましくは室温〜１１０℃、より好ましくは４０〜１００℃、更に好ましくは５０〜８０℃である。ここで、洗浄温度が、洗浄溶媒の大気圧における沸点よりも高く設定する場合は、洗浄溶媒の揮散を防止するために、密閉状態で行うことが好ましい。
【０１６０】
必要に応じて、中和剤を用いてグラフトコポリマー（Ｃ）に含まれることのあるカルボキシル基を中和してもよい。中和剤としては、例えば、アンモニア、モノメチルアミン、モノエチルアミン、ジメチルアミン、トリメチルアミン、トリエチルアミン、エチルジメチルアミン、水酸化ナトリウム、水酸化カリウムが挙げられる。
【０１６１】
＜コアシェル型または傾斜型ポリマー固形物の用途＞
本発明のコアシェル型または傾斜型ポリマー固形物は、例えば、各種ポリマーアロイの相溶化剤や改質剤、接着剤、ワニス、水性分散体、液体の粘度調整剤、粉体塗料等のコーティング材などの用途に好適である。
【０１６２】
《各種ポリマーアロイの相溶化剤や改質剤》
本発明のコアシェル型または傾斜型ポリマー固形物を各種ポリマーアロイの相溶化剤や改質剤として用いる場合は、（１）ポリスチレン、エチレン・ビニルアルコール共重合体、アイオノマー樹脂、ポリウレタン、ポリアミド、ポリエステル、ポリフェニレンエーテル、ポリカーボネート、ポリアセタール、ポリフェニレンスルフィド、ポリサルホン、ポリエーテルケトン、ポリエーテルエーテルケトン、ポリイミド等の種々のエンジニアリングプラスチックや、（２）上記＜前駆体ポリマー（Ａ）＞の項で述べた各種のポリオレフィン；および（３）ニトリルゴム、ブタジエンゴム、クロロプレンゴム、ブチルゴム、イソプレンゴム、スチレン−イソプレン−スチレンブロック共重合体、スチレン−ブタジエン−スチレンブロック共重合体、水添スチレン−ブタジエン−スチレンブロック共重合体等の各種エラストマー；を対象にしたポリマーアロイの相溶化剤や改質剤などに好適に用いられる。また、本発明のコアシェル型または傾斜型ポリマー固形物は、これら（１）〜（３）から選ばれる少なくとも１種と、炭素繊維、ガラス繊維等の上述の充填剤から選ばれる少なくとも１種とによる強化樹脂における相溶化剤や改質剤などにも好適に用いられる。
【０１６３】
これら各種ポリマーアロイの成形方法は、公知のあらゆる方法が可能である。具体的には、空冷インフレーション成形、空冷２段冷却インフレーション成形、高速インフレーション成形、Ｔ−ダイフィルム成形、水冷インフレーション成形、パイプ成形、異形押出、電線被覆、フィラメントなどの押出成形、射出成形、ブロー成形、プレス成形、スタンピングモールド成形、カレンダー成形等で製造することができる。
【０１６４】
このような方法により得られる成形体は、日用品やレクリエーション用途などの家庭用品から一般産業用途、工業用品に至る広い用途で用いられる。例えば、家電材料部品、通信機器部品、電気部品、電子部品、自動車用部品、その他の車両の部品、船舶、航空機材料、機械機構部品、建材関連部材、土木部材、農業資材、電動工具部品、食品容器、フィルム、シート、繊維が挙げられる。
【０１６５】
自動車用部品としては、例えば、フロントドア、ホイルキャップ、ガソリンタンク、座席（詰物、表地など）、ベルト、天井張り、コンパーチブルトップ、アームレスト、ドアトリム、リアパッケージトレイ、カーペット、マット、サンバイザー、ホイルカバー、タイヤ、マットレスカバー、エアバック、絶縁材、吊り手、吊り手帯、電線被服材、電気絶縁材、塗料、コーティング材、上張り材、床材、隅壁、デッキパネル、カバー類、合板、天井板、仕切り板、側壁、カーペット、壁紙、壁装材、外装材、内装材、屋根材、防音板、断熱板、窓材が挙げられる。
【０１６６】
家電材料部品、通信機器部品、電気部品、電子部品としては、例えば、プリンター、パソコン、ワープロ、キーボード、ＰＤＡ（小型情報端末機）、ヘッドホンステレオ、携帯電話、電話機、ファクシミリ、複写機、ＥＣＲ（電子式金銭登録機）、電卓、電子手帳、電子辞書、カード、ホルダー、文具等の事務・ＯＡ機器；洗濯機、冷蔵庫、掃除機、電子レンジ、照明器具、ゲーム機、アイロン、炬燵などの家電機器；ＴＶ、ＶＴＲ、ビデオカメラ、ラジカセ、テープレコーダー、ミニディスク、ＣＤプレイヤー、スピーカー、液晶ディスプレイなどのＡＶ機器；コネクター、リレー、コンデンサー、スイッチ、プリント基板、コイルボビン、半導体封止材料、電線、ケーブル、トランス、偏向ヨーク、分電盤、時計が挙げられる。
【０１６７】
日用品としては、例えば、衣類、カーテン、シーツ、合板、合繊板、絨毯、玄関マット、シート、バケツ、ホース、容器、眼鏡、鞄、ケース、ゴーグル、スキー板、ラケット、テント、楽器などの生活・スポーツ用品が挙げられる。
【０１６８】
《接着剤および積層体の接着層》
本発明のコアシェル型または傾斜型ポリマー固形物を接着剤として用いる場合、ポリスチレン、エチレン・ビニルアルコール共重合体、アイオノマー樹脂、ポリウレタン、ポリアミド、ポリエステル、ポリフェニレンエーテル、ポリカーボネート、ポリアセタール、ポリフェニレンスルフィド、ポリサルホン、ポリエーテルケトン、ポリエーテルエーテルケトン、ポリイミド等の種々のエンジニアリングプラスチックや、上記＜前駆体ポリマー（Ａ）＞の項で述べた各種のポリオレフィンを対象にしたポリマーアロイの相溶化剤や改質剤、ニトリルゴム、ブタジエンゴム、クロロプレンゴム、ブチルゴム、イソプレンゴム、スチレン−イソプレン−スチレンブロック共重合体、スチレン−ブタジエン−スチレンブロック共重合体、水添スチレン−ブタジエン−スチレンブロック共重合体等の各種エラストマーなどの樹脂、アルミニウム、鉄、ニッケル、銅などの金属、紙、綿や化学繊維などの生地等、種々の物質に対して高い接着性を有する。
【０１６９】
ここで、接着剤として用いる場合、本発明のコアシェル型または傾斜型ポリマー固形物を単独で用いてもよいが、コアシェル型または傾斜型ポリマー固形物と未変性樹脂とを含む熱可塑性樹脂組成物として用いることがより好ましい。この場合、未変性樹脂は、上記＜前駆体ポリマー（Ａ）＞の項で述べたポリオレフィンが好適に用いられる。また、他の成分として、酸化防止剤、耐候安定剤、帯電防止剤、紫外線吸収剤、結晶核剤、難燃剤、発泡剤などの公知の添加剤を含んでもよい。
【０１７０】
このようなコアシェル型または傾斜型ポリマー固形物と未変性樹脂とを含む熱可塑性樹脂組成物は、公知の方法を利用して製造することができ、例えば、下記のような方法のいずれかで製造することができる。
【０１７１】
（１）未変性樹脂と、本発明のコアシェル型または傾斜型ポリマー固形物と、所望により添加される他成分とを、押出機、ニーダーなどを用いて機械的にブレンドする方法。
【０１７２】
（２）未変性樹脂と、本発明のコアシェル型または傾斜型ポリマー固形物と、所望により添加される他成分とを、適当な良溶媒（例えば；ヘキサン、ヘプタン、デカン、シクロヘキサン、ベンゼン、トルエンおよびキシレンなどの炭化水素溶媒）に溶解し、次いで溶媒を除去する方法。
【０１７３】
（３）未変性樹脂と、本発明のコアシェル型または傾斜型ポリマー固形物、および所望により添加される他成分とを、適当な良溶媒にそれぞれ別個に溶解した溶液を調製した後に混合し、次いで溶媒を除去する方法。
【０１７４】
（４）上記（１）〜（３）の方法を組み合わせて行う方法。
【０１７５】
本発明のコアシェル型または傾斜型ポリマー固形物を積層体の接着層として用いる場合、ポリオレフィン樹脂、好ましくは上記＜前駆体ポリマー（Ａ）＞の項で述べたポリオレフィンからなる層（以下「基材」ともいう）、接着層、および極性樹脂からなる層をこの順に備えた積層体が好ましい。
【０１７６】
また、積層体の接着層として用いる場合、本発明のコアシェル型または傾斜型ポリマー固形物を単独で用いてもよいが、コアシェル型または傾斜型ポリマー固形物と未変性樹脂とを含む熱可塑性樹脂組成物として用いることがより好ましい。この場合、未変性樹脂は、上記＜前駆体ポリマー（Ａ）＞の項で述べたポリオレフィンが好適に用いられる。また、他の成分として、酸化防止剤、耐候安定剤、帯電防止剤、紫外線吸収剤、結晶核剤、難燃剤、発泡剤などの公知の添加剤を含んでもよい。
【０１７７】
このようなコアシェル型または傾斜型ポリマー固形物と未変性樹脂とを含む熱可塑性樹脂組成物は、例えば、上述の（１）〜（４）で述べたような公知の方法で製造することができる。
【０１７８】
基材は、通常、シート状又はフィルム状である。
【０１７９】
基材の厚さは、基材の材質、形状、用途等によって適宜選びうるが、基材としての剛性を保つために、好ましくは０．０１ｍｍ以上であり、より好ましくは０．０３ｍｍ以上である。但し取り扱い易さ等から、基材の厚さは、好ましくは１０ｍｍ以下であり、より好ましくは２ｍｍ以下である。
【０１８０】
本発明の接着剤を含む接着層の厚さは、接着機能を充分に得るためには０．００１ｍｍ以上が好ましく、より好ましくは０．００３ｍｍ以上である。但し厚すぎても効果は変らずコスト高となるため、接着層の厚さは０．３ｍｍ以下が好ましく、より好ましくは０．１ｍｍ以下である。
【０１８１】
極性樹脂からなる層において、極性樹脂としては、例えば、エチレン・ビニルアルコール共重合体（ＥＶＯＨ）、ポリアミド−６、ポリアミド−６６、ポリアミド６Ｔ等のポリアミド、ポリエチレンテレフタレート、ポリブチレンテレフタレート等のポリエステルが挙げられる。
【０１８２】
極性樹脂からなる層の厚さは、０．００１ｍｍ以上が好ましく、より好ましくは０．００３ｍｍ以上である。極性樹脂からなる層の厚さは０．３ｍｍ以下が好ましく、より好ましくは０．１ｍｍ以下である。
【０１８３】
このような積層体の製造方法は、従来公知のものを用い得ることができ、特に限定されない。積層体は、例えば、共押出射出法、又は熱ラミネート法などにより得られる。得られる積層体の形状は特に限定されないが、例えば、ボトル、カップ、チューブ、シート等の形状が挙げられる。
【０１８４】
これらの積層体の具体的用途しては、例えば、シャンプーや洗剤などのボトル、食用油、醤油などの調味料ボトル、ミネラルウォーターやジュースなどの飲料用ボトル、弁当箱、茶碗蒸し用椀などの耐熱食品用容器、皿、箸などの食器類、その他各種食品容器や、規格袋、砂糖袋、油物包装袋、水物包装袋、食品包装（の高温滅菌処理対応）、レトルトパウチなどの各種包装フィルム、包装袋、農業用資材が挙げられる。
【０１８５】
《ワニスおよび水性分散体》
・ワニス
本発明のコアシェル型または傾斜型ポリマー固形物をワニスとして用いる場合、当該ワニスは、上記固形物と、溶媒とを含む。ここで、溶媒としては、例えば、ベンゼン、トルエン、キシレン等の芳香族炭化水素系溶媒、ペンタン、ヘキサン、ヘプタン、オクタン、ノナン、デカン等の脂肪族炭化水素系溶媒、シクロヘキサン、メチルシクロヘキサン、デカヒドロナフタレン等の脂環族炭化水素系溶媒、クロルベンゼン、ジクロルベンゼン、トリクロルベンゼン、塩化メチレン、クロロホルム、四塩化炭素、テトラクロルエチレン等の塩素化炭化水素系溶媒が挙げられる。
【０１８６】
溶媒は１種単独でまたは２種以上を組み合わせて用いることができる。
【０１８７】
ワニス中の固形分の濃度は、通常は１〜９９質量％、好ましくは１０〜９０質量％である。
【０１８８】
また、上記溶媒に、必要に応じて、貧溶媒を適当量混合したものを使うことも可能である。貧溶媒としては、例えば、メタノール、エタノール、ｎ−プロパノール、ｉｓｏ−プロパノール、ｎ−ブタノール、ｓｅｃ−ブタノール、ｔｅｒｔ−ブタノール等のアルコール系溶媒、アセトン、メチルエチルケトン、メチルイソブチルケトン等のケトン系溶媒、酢酸エーテル、ジメチルフタレート等のエステル系溶媒、ジメチルエーテル、ジエチルエーテル、ジ−ｎ−アミルエーテル、テトラヒドロフラン、ジオキシアニソール等のエーテル系溶媒が挙げられる。この貧溶媒の量は、膨潤溶媒１００質量部に対して例えば０．１〜１００質量部とすることができる。
【０１８９】
・水性分散体
本発明のコアシェル型または傾斜型ポリマー固形物を水性分散体として用いる場合は、エチレン性不飽和基とカルボキシル基とを同一分子内に有する単量体をグラフトしたコアシェル型または傾斜型グラフトコポリマー（Ｃ）を用いることが特に好ましく、当該水性分散体は、公知の方法、例えば、必要に応じて中和剤を用いてカルボキシル基を中和し、水に分散させることで製造可能である。中和剤としては、例えば、アンモニア、モノメチルアミン、モノエチルアミン、ジメチルアミン、トリメチルアミン、トリエチルアミン、エチルジメチルアミン、水酸化ナトリウム、水酸化カリウムが挙げられる。
【０１９０】
また、必要に応じてノニオン系界面活性剤、アニオン系界面活性剤、カチオン系界面活性剤や消泡剤を用いることも可能であり、任意成分として、上記「ワニス」の項で述べた溶媒を併用することもできる。すなわち、上記水性分散体は、グラフトコポリマーもしくは当該グラフトコポリマーと上記中和剤との塩と、水とを含み、必要に応じて、ノニオン系界面活性剤、アニオン系界面活性剤、カチオン系界面活性剤などの界面活性剤、消泡剤、上記「ワニス」の項に記載の溶媒などをさらに含むことができる。
【０１９１】
これらのワニスまたは水性分散体は、自動車、電機電子部品、建築および包装材料等のさまざまな分野で使用される塗料・インキ用のバインダーあるいは耐摩耗剤、染色助剤、顔料等の分散助剤、アンチブロッキング剤、防錆塗料用添加剤、プライマー、コーティング剤、接着剤、フロアーポリッシュ、カーワックスとして、また、ガラス繊維や炭素繊維の集束剤、紙用柔軟仕上げ剤、コート紙塗料用添加剤、ウレタンフォーム、ゴム成形用離型剤、トナー離型剤として、好適に使用できる。
【０１９２】
［水性分散体組成物］
本発明の水性分散体組成物は、上述した粒子（Ｓ）および水を含む。
【０１９３】
本発明の水性分散体組成物において、粒子（Ｓ）の含有量は、通常は０．１〜７０質量％、好ましくは０．５〜５０質量％、より好ましくは１〜３０質量％である。水の含有量は、通常は１０〜９９質量％、好ましくは３０〜９０質量％、より好ましくは５０〜８０質量％である。
【０１９４】
本発明の水性分散体組成物は、粒子（Ｓ）および水の他に、ウレタン樹脂およびアクリル樹脂から選ばれる１種以上の樹脂等を含んでもよい。前記樹脂の含有量は、水１００質量部に対して、通常は１０〜６０質量部、好ましくは２０〜５０質量部である。
【０１９５】
本発明の水性分散体組成物に含有される粒子（Ｓ）、ウレタン樹脂およびアクリル樹脂から選ばれる１種以上の樹脂等は、水系媒体中に溶解または分散した状態であれば特に制限されるものではないが、固形分濃度が高い皮膜形成物を調製できる点で分散状態であることが好ましい。
【０１９６】
本発明の水性分散体組成物は、必要に応じて、粒子（Ｓ）等の水分散体を安定化させるために、酸変性ポリオレフィン化合物および／または脂肪酸化合物を含むことができ、さらに必要に応じて、皮膜の耐ブロッキング性を付与するために、アイオノマー樹脂および／または低分子量オレフィン系重合体を含むことができる。
【０１９７】
本発明の水性分散体組成物は、必要に応じて、さらにノニオン系界面活性剤、アニオン系界面活性剤、カチオン系界面活性剤や消泡剤を含有することも可能であり、さらにアルコール系溶媒、ケトン系溶媒、エーテル系溶媒といった貧溶媒を併用することもできる。
【０１９８】
なお、本発明において、「水性」とは、水中に樹脂が分散している状態および／または一部が溶解している状態を意味し、「水分散」を包含する。
【０１９９】
＜水性分散体組成物の製造方法＞
本発明の水性分散体組成物は、粒子（Ｓ）と水とを混合することによって製造することができる。例えば、公知の方法で調製された水性ウレタン樹脂またはアクリルディスパージョンに粒子（Ｓ）を添加することで得ることができる。
【０２００】
例えば、ジイソシアネート、ジオール、および親水性基を含有する活性水素基含有化合物を少なくとも反応させることにより得られるイソシアネート基末端プレポリマーと、ポリアミンを含む鎖伸長剤との反応により得られるポリウレタン樹脂が水分散されてなるポリウレタンディスパージョンに、粒子（Ｓ）を添加することで、本発明の水性分散体組成物を製造することができる。
【０２０１】
＜水性分散体組成物の用途＞
本発明の水性分散体組成物は、例えば、各種ポリマーアロイの相溶化剤や改質剤、接着剤、ワニス、水性分散体、液体の粘度調整剤、粉体塗料等のコーティング材などの用途に好適である。
【０２０２】
水性分散体組成物は、自動車、電機電子部品、建築および包装材料等のさまざまな分野で使用される塗料・インキ用のバインダーあるいは耐摩耗剤、染色助剤、顔料等の分散助剤、アンチブロッキング剤、防錆塗料用添加剤、プライマー、コーティング剤、接着剤、フロアーポリッシュ、カーワックスとして、また、ガラス繊維や炭素繊維の集束剤、紙用柔軟仕上げ剤、コート紙塗料用添加剤、ウレタンフォーム、ゴム成形用離型剤、トナー離型剤として、好適に使用できる。
【０２０３】
［塗料組成物］
本発明の塗料組成物は、本発明の水性分散体組成物を含み、好ましくは、ウレタン樹脂およびアクリル樹脂から選ばれる１種以上の樹脂をさらに含む。前記樹脂の含有量は、水１００質量部に対して、通常は１０〜６０質量部、好ましくは２０〜５０質量部である。
【０２０４】
前記ウレタン樹脂は、分子中にカルボキシル基、スルホニル基およびエチレンオキシド基を有することができる。これらの原子団を導入する際に使用される成分としては、例えば、２，２−ジメチロール乳酸、２，２−ジメチロールプロピオン酸、２，２−ジメチロールブタン酸、２，２−ジメチロール吉草酸、３，４−ジアミノブタンスルホン酸、３，６−ジアミノ−２−トルエンスルホン酸、ポリエチレングリコール、エチレンオキシドとプロピレンオキシドとの重付加物、エチレングリコールと活性水素化合物との重合体が挙げられる。
【０２０５】
ウレタン樹脂の製造方法は、例えば以下のような方法が例として挙げられる。例えば、多官能イソシアネート化合物、イソシアネート基と反応し得る活性水素基を有する化合物を用い、イソシアネート基が過剰になるような当量比、あるいは活性水素基が過剰となるような当量比で、適当な有機溶媒の存在下または非存在下に反応させ、分子中にウレタン結合を有する樹脂を製造する方法等がある。
【０２０６】
前記アクリル樹脂としては、水酸基含有不飽和モノマー、酸基含有不飽和モノマーおよびその他の不飽和モノマーから選択された不飽和モノマー混合物を重合させることにより得ることができる。水酸基含有不飽和モノマーとしては、例えば、ヒドロキシエチル（メタ）アクリレート、ヒドロキシプロピルメタクリレート、ヒドロキシブチルアクリレート、プラクセルＦＭ１（ε−カプロラクトン変性ヒドロキシエチルメタクリレート、ダイセル化学社製）、ポリエチレングリコールモノ（メタ）アクリレート、ポリプロピレングリコールモノ（メタ）アクリレートが挙げられる。酸基含有不飽和モノマーとしては、例えば、（メタ）アクリル酸、イタコン酸、クロトン酸、マレイン酸等のカルボン酸類が挙げられる。その他の不飽和モノマーとしては、例えば、（メタ）アクリル酸のメチル、エチル、プロピル、ブチル、ヘキシル、エチルヘキシル、ラウリル等のエステル基含有アクリル系単量体；ビニルアルコールと酢酸、プロピオン酸等のカルボン酸とのビニルアルコールエステル系単量体；スチレン、α−メチルスチレン、ビニルナフタレン、ブタジエン、イソプレン等の不飽和炭化水素系単量体；（メタ）アクリロニトリル等のニトリル系単量体；（メタ）アクリルアミド、Ｎ−メチロールアクリルアミド、Ｎ，Ｎ−ジメチルアクリルアミド、ジアセトンアクリルアミド等の（メタ）アクリルアミド系単量体が挙げられる。
【０２０７】
［皮膜および皮膜形成物］
本発明の塗料組成物を基体に塗布し、乾燥させることで、基体上に皮膜を形成させて、皮膜形成物が得られる。基体としては特に限定されるものではないが、例えば、木質材料、建築材料、土木材料、自動車材料、端末用材料、電気電子材料、ＯＡ機器用材料、スポーツ用具材料、はきもの材料、繊維植毛材料、および包装材料が挙げられる。前記乾燥において、例えば、通常は２３〜２００℃、好ましくは２３〜１００℃の雰囲気下で、通常は１０〜１８０分、好ましくは２０〜６０分乾燥させる。
【０２０８】
［硬化性樹脂組成物］
本発明の硬化性樹脂組成物は、上述した粒子（Ｓ）と、硬化性樹脂（Ｄ）と、硬化剤（Ｅ）とを含有する。
【０２０９】
＜粒子（Ｓ）＞
本発明の硬化性樹脂組成物における粒子（Ｓ）の含有量は、好ましくは１〜３０質量％、より好ましくは２〜２０質量％の範囲である。
【０２１０】
＜硬化性樹脂（Ｄ）＞
硬化性樹脂（Ｄ）としては、硬化剤（Ｅ）、および熱、光、電子線等の外部からのエネルギーにより硬化して、少なくとも部分的に三次元硬化物を形成する樹脂が好ましく用いられ、特に熱硬化性樹脂が好ましい。
【０２１１】
熱硬化性樹脂としては、例えば、エポキシ樹脂、フェノール樹脂、メラニン樹脂、ビスマレイミド樹脂、不飽和ポリエステル樹脂、ビニルエステル樹脂、ベンゾオキサジン樹脂が挙げられるが、エポキシ樹脂、フェノール樹脂が好ましく用いられる。
【０２１２】
エポキシ樹脂としては、従来公知のいずれのエポキシ樹脂でも用いることができ、特に限定されるものではない。具体的には、ビスフェノール型エポキシ樹脂、アルコール型エポキシ樹脂、ビフェニル型エポキシ樹脂、ナフタレン型エポキシ樹脂、ジシクロペンタジエン型エポキシ樹脂、ジフェニルフルオレン型エポキシ樹脂、ヒドロフタル酸型エポキシ樹脂、ダイマー酸型エポキシ樹脂、脂環型エポキシ樹脂などの２官能エポキシ樹脂、テトラキス（グリシジルオキシフェニル）エタン、トリス（グリシジルオキシフェニル）メタンのようなグリシジルエーテル型エポキシ樹脂、テトラグリシジルジアミノジフェニルメタンのようなグリシジルアミン型エポキシ樹脂、ナフタレン型エポキシ樹脂、ノボラック型エポキシ樹脂であるフェノールノボラック型エポキシ樹脂、クレゾールノボラック型エポキシ樹脂など、また、フェノール型エポキシ樹脂などの多官能エポキシ樹脂などが挙げられる。更に、ウレタン変性エポキシ樹脂、ゴム変性エポキシ樹脂などの各種変性エポキシ樹脂も用いることができる。エポキシ樹脂には、変性エポキシ樹脂も包含される。また、これらの混合物も用いることができる。
【０２１３】
また、フェノール樹脂は、フェノール化合物と２価の連結基を有する化合物との重合体である。フェノール樹脂としては、例えば、フェノールノボラック樹脂類、ノボラック類からビスフェノール体を除いた残渣物、レゾール型フェノール樹脂類、フェノール−ジシクロペンタジエン樹脂類、フェノールアラルキル樹脂類、ビフェニルアラルキル樹脂類、ナフトールアラルキル樹脂類、アニリンアラルキル樹脂類が挙げられ、これらを単独ないし併用して使用することができる。これらの中でも、入手し易く価格が安い点から、フェノールノボラック樹脂類が好ましい。
【０２１４】
本発明の硬化性樹脂組成物における硬化性樹脂（Ｄ）の含有量は、好ましくは０質量％を超えて９９質量％以下、より好ましくは６０〜８５質量％の範囲である。
【０２１５】
＜硬化剤（Ｅ）＞
硬化剤（Ｅ）としては、硬化性樹脂（Ｄ）を硬化させる公知の硬化剤が用いられる。エポキシ樹脂の硬化剤としては、例えば、エポキシ基と反応し得る活性基を有する化合物が用いられる。例えば、脂肪族ポリアミン、芳香族ポリアミン、ポリアミド樹脂、二級および三級アミン類、アミノ安息香酸エステル類、各種酸無水物、フェノールノボラック樹脂、クレゾールノボラック樹脂、ポリフェノール化合物、イミダゾール誘導体、テトラメチルグアニジン、チオ尿素付加アミン、メチルヘキサヒドロフタル酸無水物のようなカルボン酸無水物、カルボン酸ヒドラジド、カルボン酸アミド、ポリメルカプタンおよび三フッ化ホウ素エチルアミン錯体のようなルイス酸錯体が挙げられる。また、これらの硬化剤は、単独で使用しても複数を併用してもよい。芳香族ポリアミンを硬化剤として用いることにより、耐熱性の良好なエポキシ樹脂硬化物が得られる。特に、芳香族ポリアミンの中でも、ジアミノジフェニルスルホンもしくはその誘導体、またはその各種異性体は、耐熱性の良好なエポキシ樹脂硬化物を得るため適している硬化剤である。
【０２１６】
フェノール樹脂成形材料の硬化剤として、例えば、パラホルムアルデヒド、ヘキサメチレンテトラミン（ヘキサミン）が挙げられる。
【０２１７】
硬化剤（Ｅ）の好ましい含有量は、硬化性樹脂（Ｄ）および硬化剤（Ｅ）の種類により異なり、適宜設定できる。一実施態様において、本発明の硬化性樹脂組成物における硬化剤（Ｅ）の含有量は、硬化性樹脂（Ｄ）１００質量部に対して、好ましくは１〜４０質量部、より好ましくは１０〜４０質量部の範囲である。
【０２１８】
＜その他の成分＞
本発明の硬化性樹脂組成物は、本発明の効果を損なわない範囲で、粒子（Ｓ）、硬化性樹脂（Ｄ）および硬化剤（Ｅ）以外の、熱可塑性樹脂を含んでも構わない。
【０２１９】
また、本発明の硬化性樹脂組成物は、必要に応じて、さらに適宜、硬化促進剤、反応性希釈剤、充填剤、老化防止剤、難燃剤、顔料、カップリング剤、繊維、潤滑剤および研削剤等の各種添加剤を含有してもよい。各種添加剤の硬化性樹脂組成物における含有量は、通常は３０質量％以下、好ましくは２０質量％以下である。
【０２２０】
＜硬化性樹脂組成物およびその硬化物の製造方法＞
本発明に係る硬化性樹脂組成物は、上述した粒子（Ｓ）、硬化性樹脂（Ｄ）、硬化剤（Ｅ）、および任意で用いられるその他の構成成分を、公知の手法により混合することにより得ることができる。
【０２２１】
例えば、液状エポキシ樹脂や粉末状フェノール樹脂等の硬化性樹脂（Ｄ）に粒子（Ｓ）および硬化剤（Ｅ）を添加し、混合し、硬化させることで本発明の硬化性樹脂組成物を製造することができる。
【０２２２】
ここで、硬化性樹脂（Ｄ）は、硬化性樹脂組成物を製造する過程で加えられてもよく、硬化性樹脂組成物を硬化させようとする直前に、硬化性樹脂（Ｄ）以外の全ての構成成分を含む組成物に加えられてもよい。
【０２２３】
硬化剤（Ｅ）は、硬化性樹脂組成物を製造する過程で加えられてもよく、硬化性樹脂組成物を硬化させようとする直前に、硬化剤（Ｅ）以外の全ての構成成分を含む組成物に加えられてもよい。
【０２２４】
粒子（Ｓ）は、硬化性樹脂組成物を製造する過程で加えられてもよく、硬化性樹脂組成物を硬化させようとする直前に、粒子（Ｓ）以外の全ての構成成分を含む組成物に加えられてもよい。
【０２２５】
また、上記触媒（硬化剤）、溶剤、可塑剤、フィラー、着色剤、添加剤などのその他の構成成分は、硬化性樹脂組成物を製造する過程で加えられてもよく、硬化性樹脂組成物を硬化させようとする直前に、硬化性樹脂組成物に加えられてもよい。また、硬化性樹脂組成物を製造する過程で、その他の構成成分のうちの一部の成分を加えるとともに、硬化性樹脂組成物を硬化させようとする直前に、その他の構成成分のうちの残りの成分を硬化性樹脂組成物に加えてもよい。
【０２２６】
本発明の硬化性樹脂組成物を硬化させる条件としては常温での硬化、熱硬化、光硬化、電子線硬化のいずれでもよい。また硬化性樹脂組成物から得られる硬化物の作製手段（成形手段）は問われず、公知の手法を用いることができる。例えば、硬化性樹脂組成物を塗布または注型し、そのまま硬化させることによって所望の形状を有する硬化物を得ることができる。すなわち、本発明では、前記硬化性樹脂組成物から形成された成形体も提供される。
【０２２７】
＜硬化性樹脂組成物の用途＞
本発明により得られる硬化性樹脂組成物は、成形体、塗料、弾性塗装材、防水材等の各種用途に好適である。硬化性樹脂組成物は、自動車、電機電子部品、建築および包装材料等のさまざまな分野で使用される塗料・インキ用のバインダー、摩擦材用バインダー、耐摩耗剤、防錆塗料用添加剤、プライマー、コーティング剤、接着剤、フロアーポリッシュ、カーワックス、ガラス繊維や炭素繊維のバインダー、紙用柔軟仕上げ剤、コート紙塗料用添加剤、ゴム成形用離型剤、トナー離型剤などの原料として好適に使用できる。特に耐摩耗性に優れる特性から、各種摺動部品として好適に用いることができる。
【０２２８】
＜硬化物および摺動部品＞
本発明の硬化性樹脂組成物は、公知の方法により硬化させて硬化物として用いることができる。この硬化物は、例えば公知のエポキシ樹脂硬化物の用途に適用することができる。特に耐摩耗性に優れる特性から、各種摺動部品として好適に用いることができる。摺動部品としては、例えば、自動車内装部、外装部の金属や樹脂、各種ゴム、電気製品の被覆、繊維強化複合材料、ディスクパッド、ドラムブレーキ用ライニングなどの摩擦材用バインダー、各種保護ライナー材などに使用される。
【０２２９】
［プリプレグ］
本発明のプリプレグは、強化繊維（Ｆ）および樹脂組成物（Ｇ）を含み、前記樹脂組成物（Ｇ）が、上述した粒子（Ｓ）、熱硬化性樹脂（Ｈ）および硬化剤（Ｉ）を含む。
【０２３０】
＜強化繊維（Ｆ）＞
強化繊維（Ｆ）としては、例えば、ガラス繊維、炭素繊維、アラミド繊維、ボロン繊維が挙げられる。これらの繊維を２種以上混合して用いても構わない。中でも軽量かつ高い力学物性を有する炭素繊維が好ましい。
【０２３１】
強化繊維（Ｆ）の形態は特に限定されるものではなく、例えば、一方向に引き揃えた連続繊維、単一のトウ、ロービング、織物、マット、ニット、組紐、不織布、紙などが挙げられる。高い比強度、比剛性を要求される用途には、一方向に引き揃えた連続繊維を用いた複合材料や繊維を織物状にした形態が、高い力学物性を発現するために適している。
【０２３２】
＜樹脂組成物（Ｇ）＞
樹脂組成物（Ｇ）は、粒子（Ｓ）、熱硬化性樹脂（Ｈ）および硬化剤（Ｉ）を含む。
【０２３３】
《粒子（Ｓ）》
樹脂組成物（Ｇ）は、粒子（Ｓ）を０．１〜２０質量％、好ましくは０．３〜１６質量％、より好ましくは０．５〜１０質量％、特に好ましくは０．５〜８質量％含んでなる。
【０２３４】
粒子（Ｓ）の含有量が上記下限値以上であることが、得られる繊維強化複合材料の層間破壊靭性の向上において好ましく、また、上記上限値以下であることが繊維強化複合材料の強度、弾性率などの力学特性および耐熱性において好ましい。
【０２３５】
粒子（Ｓ）は、非架橋体、架橋体いずれでもよいが、架橋体の方が、非架橋体に比べ、粒子の弾性率が高くなり、熱硬化性樹脂（Ｈ）の機械特性が大きく低下しないので、層間破壊靱性をさらに改善でき、かつ高い耐熱性を兼ね備える繊維強化複合材料が得られる点で好ましい。
【０２３６】
架橋体である粒子（Ｓ）を製造する方法としては、非架橋体である粒子（Ｓ）を有機化酸化物により処理する方法、粒子（Ｓ）に放射線を照射する方法、および粒子（Ｓ）をシラン処理する方法などがある。これらの架橋による粒子形状の変化は通常認められない。よって架橋体である粒子（Ｓ）は、通常架橋される前の粒子（Ｓ）と同様の粒子形状を有している。例えば、非架橋体である粒子（Ｓ）に放射線を照射することによって、分子鎖の切断と架橋が生じ、その結果、分子鎖が架橋点で結び合わされ、架橋体が得られる。放射線としては、α線、β線、γ線、電子線、イオンなどがあり、いずれも使用可能であるが、電子線およびγ線が適している。架橋することにより、高温下での変形がさらに抑制され、粒子形状を維持する効果が期待できるので、架橋体である粒子（Ｓ）を用いることが好ましい。
【０２３７】
なお、放射線を照射する方法では、照射線量は通常は５０〜７００ｋＧｙ、好ましくは１００〜５００ｋＧｙである。照射線量が上記範囲内にある場合、架橋反応が効率よく進行し好ましい。照射線量が上記上限値以下であることで、粒子（Ｓ）の劣化が抑制され、また、照射線量が下限値以上であることで、ポリマー鎖の架橋が充分な速度で進む点で上記範囲内の照射線量が好ましい。
【０２３８】
また、架橋体である粒子（Ｓ）を製造する方法として、上記の方法のほかに、粒子形状である前駆体ポリマー（Ａ）を架橋した後に、ポリマー（Ｂ）を導入してグラフトコポリマー（Ｃ）を含むコアシェル型ポリマー固形物を得る方法も挙げられる。前駆体ポリマー（Ａ）を架橋する方法としては、上記した、非架橋体である粒子（Ｓ）を架橋する方法と同様の方法を用いることができる。
【０２３９】
粒子（Ｓ）が非架橋体であるか、あるいは架橋体であるかを判別する手法としては、例えば、流動パラフィン中に粒子（Ｓ）を添加し、１８０℃に昇温後、室温まで冷却した際に、粒子形状を保持しているかどうかで判別できる。非架橋体は、流動パラフィンに溶解してゲル状となるが、架橋体は粒子形状を保持する。
【０２４０】
《熱硬化性樹脂（Ｈ）》
マトリックス樹脂となる熱硬化性樹脂（Ｈ）としては、熱により硬化して、少なくとも部分的に三次元硬化物を形成する樹脂が好ましく用いられる。熱硬化性樹脂（Ｈ）としては、例えば、エポキシ樹脂、フェノール樹脂、メラニン樹脂、ビスマレイミド樹脂、不飽和ポリエステル樹脂、ビニルエステル樹脂、ベンゾオキサジン樹脂が挙げられるが、特に、エポキシ樹脂が特に好ましく用いられる。
【０２４１】
エポキシ樹脂としては、従来公知のいずれのエポキシ樹脂でも用いることができ、特に限定されるものではない。具体的には、ビスフェノール型エポキシ樹脂、アルコール型エポキシ樹脂、ビフェニル型エポキシ樹脂、ナフタレン型エポキシ樹脂、ジシクロペンタジエン型エポキシ樹脂、ジフェニルフルオレン型エポキシ樹脂、ヒドロフタル酸型エポキシ樹脂、ダイマー酸型エポキシ樹脂、脂環型エポキシ樹脂などの２官能エポキシ樹脂、テトラキス（グリシジルオキシフェニル）エタン、トリス（グリシジルオキシフェニル）メタンのようなグリシジルエーテル型エポキシ樹脂、テトラグリシジルジアミノジフェニルメタンのようなグリシジルアミン型エポキシ樹脂、ナフタレン型エポキシ樹脂、ノボラック型エポキシ樹脂であるフェノールノボラック型エポキシ樹脂、クレゾールノボラック型エポキシ樹脂など、また、フェノール型エポキシ樹脂などの多官能エポキシ樹脂などが挙げられる。更に、ウレタン変性エポキシ樹脂、ゴム変性エポキシ樹脂などの各種変性エポキシ樹脂も用いることができる。エポキシ樹脂には、変性エポキシ樹脂も包含される。また、これらの混合物も用いることができる。
【０２４２】
樹脂組成物（Ｇ）における熱硬化性樹脂（Ｈ）の含有量は、好ましくは５０〜９９質量％、より好ましくは６０〜８５質量％の範囲である。
【０２４３】
《硬化剤（Ｉ）》
硬化剤（Ｉ）としては、熱硬化性樹脂（Ｈ）を硬化させる公知の硬化剤が用いられる。例えば、エポキシ樹脂の硬化剤であるエポキシ硬化剤としては、エポキシ基と反応し得る活性基を有する化合物が用いられる。例えば、脂肪族ポリアミン、芳香族ポリアミン、ポリアミド樹脂、二級および三級アミン類、アミノ安息香酸エステル類、各種酸無水物、フェノールノボラック樹脂、クレゾールノボラック樹脂、ポリフェノール化合物、イミダゾール誘導体、テトラメチルグアニジン、チオ尿素付加アミン、メチルヘキサヒドロフタル酸無水物のようなカルボン酸無水物、カルボン酸ヒドラジド、カルボン酸アミド、ポリメルカプタンおよび三フッ化ホウ素エチルアミン錯体のようなルイス酸錯体が挙げられる。また、これらの硬化剤は、単独で使用しても複数を併用してもよい。
【０２４４】
芳香族ポリアミンを硬化剤として用いることにより、耐熱性の良好なエポキシ樹脂硬化物が得られる。特に、芳香族ポリアミンの中でも、ジアミノジフェニルスルホンもしくはその誘導体、またはその各種異性体は、耐熱性の良好なエポキシ樹脂硬化物を得るため適している硬化剤である。
【０２４５】
また、ジシアンジアミドと尿素化合物、例えば、３，４−ジクロロフェニル−１，１−ジメチルウレアとの組合せ、あるいはイミダゾール類を硬化剤として用いることにより、比較的低温で硬化しながら高い耐熱耐水性が得られる。酸無水物を用いてエポキシ樹脂を硬化することにより、アミン化合物硬化に比べ吸水率の低い硬化物を与える。その他、これらの硬化剤を潜在化したもの、例えば、マイクロカプセル化したものを用いることにより、プリプレグの保存安定性、特にタック性やドレープ性が室温放置しても変化しにくい。
【０２４６】
硬化剤（Ｉ）の好ましい添加量は、熱硬化性樹脂（Ｈ）と硬化剤（Ｉ）の種類により異なり、従来のプリプレグにおける添加量を参照して適宜設定できる。一実施態様において、硬化剤（Ｉ）の添加量は、熱硬化性樹脂（Ｈ）１００質量部に対して、好ましくは１〜３０質量部、より好ましくは１０〜２５質量部の範囲である。例えば、エポキシ樹脂と芳香族ポリアミンの組み合わせでは、硬化剤を、エポキシ当量１に対して、アミン当量が化学量論的に一般的に０．７〜１．３、好ましくは０．８〜１．２となるように添加することが、繊維強化複合材料の力学物性と耐熱性の観点から好ましい。
【０２４７】
《その他の成分》
樹脂組成物（Ｇ）には、本発明の効果を損なわない範囲で、熱硬化性樹脂（Ｈ）、硬化剤（Ｉ）および粒子（Ｓ）以外の、熱可塑性樹脂を含んでも構わない。当該熱可塑性樹脂の樹脂組成物（Ｇ）における含有量は、通常は３０質量％以下、好ましくは２０質量％以下、より好ましくは１０質量％以下である。
【０２４８】
また、樹脂組成物（Ｇ）は、必要に応じて、さらに適宜、硬化促進剤、反応性希釈剤、充填剤、老化防止剤、難燃剤、顔料等の各種添加剤を含有してもよい。各種添加剤の樹脂組成物（Ｇ）における含有量は、通常は１０質量％以下、好ましくは５質量％以下である。
【０２４９】
《樹脂組成物（Ｇ）の製造方法》
樹脂組成物（Ｇ）の製造方法は、特に限定されるものではなく、従来公知のいずれの方法を用いてもよい。例えば、熱硬化性樹脂（Ｈ）がエポキシ樹脂である場合、樹脂組成物（Ｇ）の製造時に適用される混練温度としては、１０〜２００℃の範囲が例示できる。２００℃を超えるとエポキシ樹脂の熱劣化や、部分的な硬化反応が開始し、得られる樹脂組成物（Ｇ）およびそれを用いたプリプレグの保存安定性が低下する場合がある。１０℃より低いと樹脂組成物（Ｇ）の粘度が高く、実質的に混練が困難となる場合がある。好ましくは２０〜１８０℃であり、更に好ましくは３０〜１７０℃の範囲である。
【０２５０】
混練機械装置としては、従来公知のものを用いることができる。例えば、ロールミル、プラネタリーミキサー、ニーダー、エクストルーダー、バンバリーミキサー、攪拌翼を供えた混合容器、横型混合槽が挙げられる。各成分の混練は、大気中又は不活性ガス雰囲気下にて行うことができる。また、特に大気中で混練が行われる場合は、温度、湿度管理された雰囲気が好ましい。特に限定されるものではないが、例えば、３０℃以下にて一定温度に管理された温度や、相対湿度５０％ＲＨ以下といった低湿度雰囲気にて混練されるのが好ましい。
【０２５１】
各成分の混練は一段で行われても、各成分を逐次添加することにより多段的に行われてもよい。また、逐次添加する場合は、任意の順序で添加することができるが、得られる樹脂組成物（Ｇ）およびプリプレグの保存安定性の観点から、硬化剤を最後に添加することが好ましい。
【０２５２】
＜プリプレグの製造方法＞
次に、プリプレグの製造方法について説明する。本発明のプリプレグは、樹脂組成物（Ｇ）を、強化繊維（Ｆ）に含浸させることにより製造できる。
【０２５３】
また、本発明のプリプレグの製造方法は、特に限定されるものではなく、従来公知のいかなる方法を用いて製造することができる。例えば、上記で得られた樹脂組成物（Ｇ）を、離型紙の上に薄いフィルム上に塗布し、剥離して得られた樹脂フィルムをシート状の強化繊維（Ｆ）に含浸させるホットメルト法や、樹脂組成物（Ｇ）を溶媒でワニス状にし、このワニスを強化繊維（Ｆ）に含浸させる溶剤法が挙げられる。これらの中でも、ハンドリング性や得られる繊維強化複合材料の力学特性の点からホットメルト法が好ましい。強化繊維（Ｆ）の種類や形態、および樹脂組成物（Ｇ）の組成によって、得られるプリプレグにおける強化繊維（Ｆ）の含有量の好ましい範囲は異なるが、一般的には１０〜８０体積％の強化繊維（Ｆ）が含まれることが好ましい。
【０２５４】
［繊維強化複合材料］
本発明のプリプレグを硬化させることにより本発明の繊維強化複合材料が得られる。プリプレグは、単層で、あるいは積層して用いることができるが、一般的には積層して用いられる。すなわち、本発明のプリプレグを適宜切断後、必要に応じて積層し、オートクレーブ、ホットプレス等で加熱、加圧して熱硬化させるとともに、所望の形状に成形する。熱硬化条件は、用いる熱硬化性樹脂と硬化剤によって決定される。熱硬化時の条件は組成によっても異なるが、硬化温度は例えば１００〜３００℃、好ましくは１５０〜２００℃であり、硬化時間は例えば３０分から１０時間、好ましくは１〜１０時間である。
【０２５５】
プリプレグの積層の仕方は、特に規定されるものではなく、製品設計等の都合により選択すればよい。例えば、擬似等方性や、一方向、±４５°積層等が用いられる。但し、同一方向に２層以上を積層する場合には、同種の炭素繊維が重ならないように積層することが、強化効率の面から望ましい。
【０２５６】
成形体の形状としては、平板、円筒形状等のほか、プリプレグの積層成形によって得られる３次元形状が挙げられる。繊維の配向角および厚さは、得られる繊維強化複合材料の必要性能により決定すればよい。
【０２５７】
［焼結シート］
本発明のシートは、少なくとも、上述した粒子（Ｓ）を焼結してなる焼結シートであり、すなわち、少なくとも粒子（Ｓ）の焼結体からなる焼結シートである。本発明の焼結シートは、上述したコアシェル型ポリマー固形物からなる粒子（Ｓ）の焼結体を有することから、親水性が高く、また強度も高い。
【０２５８】
本発明の焼結シートの吸水率は、通常は５０％以上、好ましくは７５〜１００％、より好ましくは８０〜１００％である。吸水率の測定条件の詳細は実施例に記載する。
【０２５９】
本発明の焼結シートの引張強度は、通常は３ＭＰａ以上、好ましくは４〜１０ＭＰａ、より好ましくは６〜１０ＭＰａである。引張強度の測定条件の詳細は実施例に記載する。
【０２６０】
本発明の焼結シートは、空孔を有することが好ましく、親水性を付与した多孔質シートとして有用である。例えば、前記シートの空隙率は、好ましくは２０〜４５％、より好ましくは３０〜４５％、さらに好ましくは３５〜４５％である。このような態様であると、吸水性および強度の観点から好ましい。なお、空孔は、シート全体に均一であってもよく、不均一であってもよい。
【０２６１】
空隙率は、［（真の密度−見かけの密度）／真の密度］×１００（％）の式によって算出される。真の密度（ｇ／ｃｍ3）とは、粒子の密度であり、見かけの密度（ｇ／ｃｍ3）とは、焼結シートの質量を焼結シートの外寸から算出した容積で割った値である。
【０２６２】
本発明の焼結シートにおいて、本発明の効果が得られる限りにおいて、粒子（Ｓ）とともに、粒子（Ｓ）以外の他の粒子を用いてもよい。他の粒子としては、例えば、グラフト変性していないポリマー粒子が挙げられる。前記ポリマー粒子を構成するポリマーは、例えば上述した前駆体ポリマー（Ａ）として記載した、ポリオレフィン等のポリマーである。具体的には、グラフト変性していないポリオレフィン粒子である。
【０２６３】
本発明の焼結シートは、その表面または内部に、織物、編み物、不織布、布、多孔質シート、金網等の、前記吸水性を大きくは阻害しない部材を有してもよい。また、本発明の焼結シートは、吸収した水分の影響を周囲に及ぼさないようにするために、その表面または内部に、非親水性シート（非透湿性または非透水性シート等）を有してもよい。
【０２６４】
本発明の焼結シートは、親水性および強度に優れることから、一般工業用途において利用可能であり、また、プリンター用インク吸収体、固体電解質用支持体、燃料電池用部材等のエレクトロニクス分野；濾過フィルター、具体的には、各種産業用機械、自動車および建材用途で使用される濾過フィルター、人工透析用の濾過フィルター、生体分析キット等の濾過フィルター；加湿エレメント、吸着緩衝材、溶液保持材、セパレーターシート（これらは例えば各種産業用機械、自動車および建材用途等で使用される）として、好適に用いることができる。
【０２６５】
本発明の焼結シートは、例えば、少なくとも粒子（Ｓ）を金型内に充填し、焼結することで製造してもよく、また、少なくとも粒子（Ｓ）を基板上に堆積させ、焼結することで製造してもよい。
【０２６６】
粒子（Ｓ）の使用量は、全粒子１００質量％中、通常は１０質量％以上、好ましくは５０質量％以上、より好ましくは８０質量％以上である。前述したように、粒子（Ｓ）以外の他の粒子、例えばグラフト変性していないポリマー粒子を、粒子（Ｓ）とともに用いることも可能である。
【０２６７】
粒子（Ｓ）と他の粒子とは、例えば、ヘンシェルミキサー、タンブラー混合機、レディースミキサー、高速流動型混合機、Ｖ型混合機等の装置を用いて混合することができる。
【０２６８】
また、粒子（Ｓ）を含む粒子に、必要に応じて、熱安定剤、耐候剤、吸臭剤、脱臭剤、防かび剤、抗菌剤、香料およびフィラーから選ばれる少なくとも１種の添加剤を添加して、焼結してもよい。なお、添加剤を加える際には、流動パラフィン等の展着剤を用いてもよい。
【０２６９】
焼結時の加熱温度は、例えば粒子（Ｓ）同士が結着する温度であれば特に制限はなく、通常は１４０℃以上、好ましくは１４０〜２００℃、より好ましくは１５０〜１８０℃である。また、加熱時間は、シート形状等にもよるが、通常は１０分以上、好ましくは２０〜１２０分、より好ましくは３０〜１００分である。焼結のための加熱方法としては、例えば、熱風乾燥機を用いてもよく、電気誘電加熱、電気抵抗加熱等の方法を用いてもよい。
【０２７０】
焼結は、粒子（Ｓ）間に間隙（空孔）を残すように行うことが好ましい。粒子（Ｓ）の表層が加熱結着することによって、空孔を容易に形成することができる。
【０２７１】
焼結は、無加圧下または加圧下で行うことができる。
【０２７２】
金型および基板の材質としては、例えば、鉄、ステンレス、真鍮、アルミニウムが挙げられる。金型の形状としては、シート状に成形できる空間を有しているのであれば特に限定されない。なお、粒子を、金型内に充填する、または基板上に堆積させる際、振動式装置を用いることができる。
【０２７３】
以上の焼結成形により、本発明の焼結シートを得ることができる。本発明では、粒子の架橋を伴わず変性が可能であり、未変性のポリオレフィンと同様に焼結でき、強度も同等でありながら高い吸水率をもつ親水性焼結シートを提供することができる。
【実施例】
【０２７４】
本発明を実施例により説明するが、本発明はこれら実施例によって限定されるものではない。特に言及しない限り「部」は「質量部」を意味する。以下の実施例・比較例において、グラフトコポリマー（ポリマー固形物）に関する各種の分析方法は以下の手順により行った。【０２７５】
＜赤外吸収分光測定＞
粒径または厚みが０．０５ｍｍ以上の試料の場合、試料の中心（ｘ）と、中心（ｘ）から試料の表面までの距離が最短となる表面の点（ｚ）とを通る断面を作製した後、ＶＡＲＩＡＮ社製、顕微赤外分光法（ＦＴＳ−７０００／ＵＭＡ６００）を用い、Ｇｅクリスタルを使用して各測定箇所（中心（ｘ）、点（ｚ）、および中心（ｘ）と点（ｚ）とを結ぶ線分の中点（ｙ））を全反射（ＡＴＲ）法にて測定した。測定範囲は４０００ｃｍ-1から６００ｃｍ-1とし、分解能は４ｃｍ-1、積算回数は１２８回とした。【０２７６】
一方、粒径または厚みが０．０５ｍｍ未満の試料の場合、試料の中心（ｘ）と、中心（ｘ）から試料の表面までの距離が最短となる表面の点（ｚ）とを通る断面薄切片を、ミクロトームを用いて作製した後、切片を基板上（ＺｎＳ）に回収し、ＡＮＡＳＹＳ  ＩＮＳＴＲＵＭＥＮＴＳ製、ナノスケール赤外分光法（ｎａｎｏＩＲ２）を用い、各測定箇所（中心（ｘ）、点（ｚ）、および中心（ｘ）と点（ｚ）とを結ぶ線分の中点（ｙ））をＡＦＭ−ＩＲ法にて測定した。測定範囲は２０００ｃｍ-1から９００ｃｍ-1とし、分解能は４ｃｍ-1とした。【０２７７】
得られた吸収スペクトルから、グラフトポリマー由来のキーバンドにおける吸光度と、前駆体ポリマー由来のキーバンドにおける吸光度との比、Ａｂｓ（ポリマー（Ｂ）のキーバンド）／Ａｂｓ（前駆体ポリマー（Ａ）のキーバンド）の値を算出した。【０２７８】
粒子の場合は、ランダムに選定した粒子５つについて測定した平均値を採用した。【０２７９】
＜グラフト化率＞
以下の式で示されるグラフト化率において、ポリマー（Ｂ）（グラフトポリマー、グラフト部）の質量は、グラフト反応後の質量と前駆体ポリマー（Ａ）の質量との差から求めることができるが、質量増加が僅かな場合などは、1Ｈ−ＮＭＲ測定にて求めることができる。【０２８０】
グラフト化率（％）
＝  ［ポリマー（Ｂ）の質量／前駆体ポリマー（Ａ）の質量］×１００
＜粉末粒子の平均粒径＞
粉末粒子の平均粒径はコールターカウンター法（コールター法）により測定した。【０２８１】
＜ペレットの平均粒径＞
実体顕微鏡で３０粒のペレットの径をランダムに測定して平均した。【０２８２】
［コアシェル型ポリマー固形物］
［実施例Ａ１］
前駆体ポリマー（Ａ）として平均粒径０．０３ｍｍの超高分子量ポリエチレン（ＰＥ）パウダー（三井化学社製、ミペロン（商標）ＸＭ−２２１Ｕ）を用い、グラフトモノマー（ｂ１）としてメタクリル酸２−ヒドロキシエチル（ＨＥＭＡ）を用いた。【０２８３】
窒素雰囲気下、純水５００ｇとＰＥパウダー１００ｇとを２Ｌのセパラブルフラスコに装入し、液温を４０℃に調整した。その後、撹拌しながら窒素を毎分２Ｌの速度で３０分間、液中に通気（窒素バブリング）したあと、トリブチルホウ素（ＴＢＢ）を０．２４ｇ装入した。引き続き、撹拌しながら窒素雰囲気下で、注射器を使って空気を４０ｍＬ、液中に通気した。３０分経過後に、ＨＥＭＡを２５．６ｇ装入して、２時間反応させた。反応終了後に空気を毎分２Ｌの速度で５分間、液中に通気した。【０２８４】
その後、生成したポリマーをグラスフィルターで濾過してアセトンで充分洗浄し、６０℃で８時間、真空乾燥を行った。【０２８５】
［実施例Ａ２］
前駆体ポリマー（Ａ）として平均粒径０．０３ｍｍの超高分子量ＰＥパウダー（三井化学社製、ミペロンＸＭ−２２１Ｕ）を用い、グラフトモノマー（ｂ１）としてメタクリル酸グリシジル（ＧＭＡ）を用いた。【０２８６】
窒素雰囲気下、純水５００ｇとＰＥパウダー１００ｇとを２Ｌのセパラブルフラスコに装入し、液温を４０℃に調整した。その後、撹拌しながら窒素を毎分２Ｌの速度で３０分間、液中に通気（窒素バブリング）したあと、トリブチルホウ素（ＴＢＢ）を０．２ｇ装入した。引き続き、撹拌しながら窒素雰囲気下で、注射器を使って空気を４０ｍＬ、液中に通気した。３０分経過後に、ＧＭＡを１２．１ｇ装入して、２時間反応させた。反応終了後に空気を毎分２Ｌの速度で５分間、液中に通気した。【０２８７】
その後、生成したポリマーをグラスフィルターで濾過してアセトンで充分洗浄し、６０℃で８時間、真空乾燥を行った。【０２８８】
［実施例Ａ３］
前駆体ポリマー（Ａ）としてＭＦＲ＝１３ｇ／１０分（２３０℃）、平均粒径０．３３ｍｍのランダムポリプロピレン（ＰＰ）パウダー（プライムポリマー社製、Ｊ２４４Ｐ）を用い、グラフトモノマー（ｂ１）としてメタクリル酸メチル（ＭＭＡ）を用いた。【０２８９】
窒素雰囲気下、純水１０００ｇとランダムＰＰパウダー１００ｇとを２Ｌのセパラブルフラスコに装入し、撹拌しながら液温を４０℃に調整した後、トリブチルホウ素（ＴＢＢ）を０．１７ｇ装入し、３０分経過後に、ＭＭＡを２４．８ｇ装入して、２時間反応させた。反応終了後に空気を毎分２Ｌの速度で５分間、液中に通気した。【０２９０】
その後、生成したポリマーをグラスフィルターで濾過してアセトンで充分洗浄し、６０℃で８時間、真空乾燥を行った。【０２９１】
［実施例Ａ４］
前駆体ポリマー（Ａ）としてＭＦＲ＝１５ｇ／１０分（２３０℃）、平均粒径３．５ｍｍのホモＰＰペレットを用い、グラフトモノマー（ｂ１）としてメタクリル酸メチル（ＭＭＡ）を用いた。【０２９２】
窒素雰囲気下、純水１０００ｇとホモＰＰペレット１００ｇとを２Ｌのセパラブルフラスコに装入し、液温を４０℃に調整した。その後、撹拌しながら窒素を毎分２Ｌの速度で３０分間、液中に通気（窒素バブリング）したあと、トリブチルホウ素（ＴＢＢ）を０．２１ｇ装入した。引き続き、撹拌しながら窒素雰囲気下で、注射器を使って空気を１２０ｍＬ、液中に通気した。３０分経過後に、ＭＭＡを２５．４ｇ装入して、２時間反応させた。反応終了後に空気を毎分２Ｌの速度で５分間、液中に通気した。【０２９３】
その後、生成したポリマーをグラスフィルターで濾過してアセトンで充分洗浄し、６０℃で８時間、真空乾燥を行った。【０２９４】
［実施例Ａ５］
前駆体ポリマー（Ａ）としてＭＦＲ＝５６ｇ／１０分（１９０℃）、密度８６２ｋｇ／ｍ3、平均粒径４．５ｍｍのエチレン・プロピレンランダム共重合体ペレットを用い、グラフトモノマー（ｂ１）としてメタクリル酸ステアリル（ＳｔＭＡ）を用いた。【０２９５】
窒素雰囲気下、純水５００ｇとエチレン・プロピレンランダム共重合体ペレット１００ｇとを２Ｌのセパラブルフラスコに装入し、液温を４０℃に調整した。その後、撹拌しながら窒素を毎分２Ｌの速度で３０分間、液中に通気（窒素バブリング）したあと、トリブチルホウ素（ＴＢＢ）を０．０５ｇ装入した。引き続き、撹拌しながら窒素雰囲気下で、注射器を使って空気を１０ｍＬ、液中に通気した。３０分経過後に、ＳｔＭＡを２１．４ｇ装入して、２時間反応させた。反応終了後に空気を毎分２Ｌの速度で５分間、液中に通気した。【０２９６】
その後、生成したポリマーをグラスフィルターで濾過してアセトンで充分洗浄し、６０℃で８時間、真空乾燥を行った。【０２９７】
［実施例Ａ６］
前駆体ポリマー（Ａ）としてＭＦＲ＝７ｇ／１０分（２３０℃）、密度８８４ｋｇ／ｍ3、平均粒径４ｍｍのプロピレン・ブテンランダム共重合体ペレットを用い、グラフトモノマー（ｂ１）としてアクリル酸（ＡＡｃ）を用いた。【０２９８】
まず、プロピレン・ブテンランダム共重合体ペレット１００ｇを窒素雰囲気下にてＡＡｃに浸し、重量が一定になるまで静置した。そのあと濾過したＡＡｃ含浸ペレットを準備した。含浸したＡＡｃ相当量は８．７ｇであった。【０２９９】
窒素雰囲気下、純水５００ｇと上記で準備したＡＡｃ含浸ペレットとを２Ｌのセパラブルフラスコに装入し、液温を４０℃に調整した。その後、撹拌しながら窒素を毎分２Ｌの速度で３０分間、液中に通気（窒素バブリング）したあと、トリブチルホウ素（ＴＢＢ）を０．０５ｇ装入した。引き続き、撹拌しながら窒素雰囲気下で、注射器を使って空気を３０ｍＬ、液中に通気したあと２時間反応させた。反応終了後に空気を毎分２Ｌの速度で５分間、液中に通気した。【０３００】
その後、生成したポリマーをグラスフィルターで濾過してアセトンで充分洗浄し、６０℃で８時間、真空乾燥を行った。【０３０１】
［実施例Ａ７］
前駆体ポリマー（Ａ）として、ホモＰＰ（プライムポリマー社製、Ｆ１１３Ｇ）をＴダイを用いて押出成形し、平均厚み０．０５ｍｍのキャストフィルムから４ｃｍ×４ｃｍに切り出したものを用いた。また、グラフトモノマー（ｂ１）として、メタクリル酸メチル（ＭＭＡ）を用いた。【０３０２】
窒素雰囲気下、純水５０ｇと上記４ｃｍ×４ｃｍのＰＰフィルム０．０２７ｇとを０．１Ｌのセパラブルフラスコに装入し、液温を４０℃に調整した。その後、撹拌しながら窒素を毎分１Ｌの速度で３０分間、液中に通気（窒素バブリング）したあと、トリブチルホウ素（ＴＢＢ）を０．０５２ｇ装入した。引き続き、撹拌しながら窒素雰囲気下で、注射器を使って空気を３０ｍＬ、液中に通気した。３０分経過後に、ＭＭＡを０．０６ｇ装入して、２時間反応させた。反応終了後に空気を毎分２Ｌの速度で５分間、液中に通気した。【０３０３】
その後、フィルムをアセトンで充分洗浄し、６０℃で８時間、真空乾燥を行った。【０３０４】
［実施例Ａ８］
前駆体ポリマー（Ａ）として平均粒径０．０３ｍｍの超高分子量ＰＥパウダー（三井化学社製、ミペロンＸＭ−２２１Ｕ）を用い、グラフトモノマー（ｂ１）としてメタクリル酸２−ヒドロキシエチル（ＨＥＭＡ）を用いた。【０３０５】
窒素雰囲気下、純水５００ｇとＰＥパウダー１００ｇとを２Ｌのセパラブルフラスコに装入し、液温を４０℃に調整した。その後、撹拌しながら窒素を毎分２Ｌの速度で３０分間、液中に通気（窒素バブリング）したあと、トリブチルホウ素（ＴＢＢ）を０．２７ｇ装入した。引き続き、撹拌しながら窒素雰囲気下で、注射器を使って空気を４０ｍＬ、液中に通気した。３０分経過後に、ＨＥＭＡを５．１ｇ装入して、２時間反応させた。反応終了後に空気を毎分２Ｌの速度で５分間、液中に通気した。【０３０６】
その後、生成したポリマーをグラスフィルターで濾過してアセトンで充分洗浄し、６０℃で８時間、真空乾燥を行った。【０３０７】
［実施例Ａ９］
前駆体ポリマー（Ａ）として、メルトブローン法により成形した平均厚み０．２２２ｍｍのＰＰ不織布を１０ｃｍ×１２．５ｃｍ（０．１２４ｇ）に切り出したものを用いた。また、グラフトモノマー（ｂ１）として、メタクリル酸メチル（ＭＭＡ）を用いた。【０３０８】
セパラブルフラスコに水１Ｌを装入し、次いで針金枠に取り付けた不織布をセパラブルフラスコ内の水に浸るように釣り下げた。次に窒素を毎分２Ｌの速度で３０分間、液中に通気（窒素バブリング）したあと、液温を４０℃に調整した。その後、マグネチックスターラーにより液を撹拌しながら、トリブチルホウ素（ＴＢＢ）を０．０５２４g装入し、次に注射器を使って空気を３０ｍＬ、液中に通気した。引き続き撹拌を継続しながら３０分経過後に、ＭＭＡを１．０８０ｇ装入して、２時間反応させた。その次に不織布を取り出し、沸騰したアセトンに浸漬させながら充分に洗浄した後、６０℃で１時間、真空乾燥を行った。【０３０９】
［比較例Ａ１］
前駆体ポリマーとしてＭＦＲ＝５６ｇ／１０分（１９０℃）、密度８６２ｋｇ／ｍ3、平均粒径４．５ｍｍのエチレン・プロピレンランダム共重合体ペレットを用い、グラフトモノマーとしてメタクリル酸メチル（ＭＭＡ）を用いた。【０３１０】
窒素雰囲気下、トルエン４００ｍＬとエチレン・プロピレンランダム共重合体ペレット２０ｇとを０．５Ｌのセパラブルフラスコに装入し、液温を４０℃に調整した。その後、撹拌しながら窒素を毎分２Ｌの速度で３０分間、液中に通気（窒素バブリング）したあと、トリブチルホウ素（ＴＢＢ）を１ｇ装入した。引き続き、撹拌しながら窒素雰囲気下で、注射器を使って空気を６００ｍＬ、液中に通気した。３０分経過後に、ＭＭＡを２０ｇ装入して、２時間反応させた。反応終了後に空気を毎分２Ｌの速度で５分間、液中に通気した。反応中はエチレン・プロピレンランダム共重合体ペレットの形状は保持できず、ポリマーが溶解していた。【０３１１】
その後、上記ポリマー溶液を、撹拌された２Ｌのアセトンへ少しずつ流し込み、析出したポリマーを採取して、６０℃で８時間、真空乾燥を行った。【０３１２】
［比較例Ａ２］
前駆体ポリマーとしてＭＦＲ＝１．６ｇ／１０分（２３０℃）、平均粒径０．３３ｍｍのホモＰＰパウダー（プライムポリマー社製、Ｅ１２２Ｐ）を用い、グラフトモノマーとしてメタクリル酸メチル（ＭＭＡ）を用いた。【０３１３】
窒素雰囲気下、ｎ−ヘプタン２００ｍＬとホモＰＰパウダー１０ｇとを０．５Ｌのセパラブルフラスコに装入し、液温を４０℃に調整した。その後、撹拌しながら窒素を毎分２Ｌの速度で３０分間、液中に通気（窒素バブリング）したあと、トリブチルホウ素（ＴＢＢ）を０．０５ｇ装入した。引き続き、撹拌しながら窒素雰囲気下で、注射器を使って空気を３０ｍＬ、液中に通気した。３０分経過後に、ＭＭＡを２．５ｇ装入して、２時間反応させた。反応終了後に空気を毎分２Ｌの速度で５分間、液中に通気した。【０３１４】
その後、生成したポリマーをグラスフィルターで濾過してアセトンで充分洗浄し、６０℃で８時間、真空乾燥を行った。【０３１５】
［比較例Ａ３］
前駆体ポリマーとしてＭＦＲ＝０．６ｇ／１０分（２３０℃）、平均粒径０．３８ｍｍのホモＰＰパウダーを用い、グラフトモノマーとして無水マレイン酸（ＭＡＨ）を用いた。【０３１６】
ホモＰＰパウダー１００部を容量２Ｌのプラネタリーミキサー（井上製作所製、ＰＬＭ−２）に仕込み、窒素雰囲気下で攪拌しつつ、１２５℃のオイルバスで加熱した。この状態で、プラネタリーミキサー内に、ＭＡＨ８．３部をトルエン３５部に溶解させた溶液を４時間かけて滴下した。当該ＭＡＨのトルエン溶液の滴下開始の３０分後に、有機過酸化物としてｔ−ブチルパーオキシイソプロピルモノカーボネート（日油株式会社、パーブチルＩ（ＰＢＩ））６．８部をトルエン３．５部に溶解させた溶液の滴下を開始し、２時間４０分かけて全量を滴下させた。ＭＡＨのトルエン溶液を滴下終了後、さらに１時間、加熱・攪拌を継続し、反応終了とした。反応中、プラネタリーミキサー内は、常に窒素雰囲気下とした。反応終了後、冷却して内容物を抜出し、オートクレーブに投入し、アセトン２８０部を加えて、オートクレーブを密閉状態とし、撹拌しつつ、１００℃のオイルバスで１時間加熱し、加熱終了後、冷却、濾過を行った。同様の操作を合計で３回繰り返し、６０℃で５時間、真空乾燥を行った。【０３１７】
以上の実施例および比較例において、各原材料の仕込み量、グラフト条件およびグラフトコポリマーの性状を表１−１Ａおよび表１−２Ａに示す。【０３１８】
【表１−１Ａ】
2018105682.tif 000004
【０３１９】
【表１−２Ａ】
2018105682.tif 000005
［実施例Ａ１０］
実施例Ａ１で得られたコアシェル型グラフトコポリマーの水分散体を下記方法で調製した。５０ｍＬのガラス容器にポリマー１ｇ、純水２５ｍＬおよび撹拌子を装入して、マグネチックスターラーを用いて室温下で１時間撹拌し、水分散体を調製した。【０３２０】
［実施例Ａ１１］
実施例Ａ２で得られたポリマーを用いた以外は、実施例Ａ１０と同様にした。【０３２１】
［実施例Ａ１２］
実施例Ａ８で得られたポリマーを用いた以外は、実施例Ａ１０と同様にした。【０３２２】
［比較例Ａ４］
実施例Ａ１、実施例Ａ２および実施例Ａ８で使用した前駆体ポリマーである、超高分子量ＰＥパウダー（三井化学社製、ミペロンＸＭ−２２１Ｕ）を用いた以外は、実施例Ａ１０と同様にして水への分散性評価を行った。【０３２３】
以上の実施例および比較例において、評価結果を表２Ａに示す。【０３２４】
【表２Ａ】
2018105682.tif 000006
表２Ａにおける評価方法を以下に示す。【０３２５】
＜水分散性評価＞
ポリマーの水分散性として、上記水分散体を調製後にガラス容器内容物を観察して、以下の基準にて○、△、×の評価を行った。【０３２６】
○：撹拌停止６０秒後に、目視にてポリマーの均一分散が確認できる。【０３２７】
△：撹拌停止５秒後に、目視にてポリマーの均一分散が確認できるが、
撹拌停止６０秒後に、目視にて相分離界面が確認できる。【０３２８】
×：撹拌停止５秒後に、目視にて相分離界面が確認できる。【０３２９】
［水性分散体組成物］
［実施例Ｂ１］
前述した実施例Ａ１と同様に行い、１０３．４ｇのグラフトコポリマーである粒子（Ｓ１）を得た。５０ｍＬのガラス容器に、得られた粒子（Ｓ１）１ｇ、ウレタン樹脂が水に分散している水性ウレタン樹脂（三井化学製タケラック  ＷＳ−６０２１）３０ｇおよび撹拌子を装入して、マグネチックスターラーを用いて室温下で１０分撹拌し、水性分散体組成物を得た。【０３３０】
水性ウレタン樹脂への粒子（Ｓ１）の分散性を下記方法で評価後、この水性分散体組成物を、あらかじめプライマー（三井化学製ユニストール  Ｐ−５０１）を塗布したＥＰＤＭ製の基板に塗布し、７０℃雰囲気下で３０分乾燥させ、皮膜成形品を得た。【０３３１】
［実施例Ｂ２］
前述した実施例Ａ２と同様に行い、１０８．２ｇのグラフトコポリマーである粒子（Ｓ３）を得た。この粒子（Ｓ３）を用い、以降の工程は実施例Ｂ１と同様に行った。【０３３２】
［比較例Ｂ１］
水性ウレタン樹脂（三井化学製タケラック  ＷＳ−６０２１）を、あらかじめプライマー（三井化学製ユニストール  Ｐ−５０１）を塗布したＥＰＤＭ製の基板に塗布し、７０℃雰囲気下で３０分乾燥させ、皮膜成形品を得た。【０３３３】
［比較例Ｂ２］
粒子（Ｓ１）または（Ｓ３）の代わりに、実施例Ａ１および実施例Ａ２で使用した前駆体ポリマー（Ａ）である超高分子量ＰＥパウダー（三井化学社製、ミペロンＸＭ−２２１Ｕ）を用いた以外は、実施例Ｂ１およびＢ２と同様にして水性分散体組成物および皮膜成形品を得た。【０３３４】
以上の実施例および比較例において、各原材料の仕込み量および粒子の性状を表１Ｂに示す。また、以上の皮膜成形品の滑り性、耐摩耗性を評価した結果を表１Ｂに示す。【０３３５】
【表１Ｂ】
2018105682.tif 000007
表１Ｂにおける各評価方法を以下に示す。【０３３６】
＜水分散性評価＞
前述したように、各粒子を水性ウレタン樹脂に加え、攪拌して、分散させた水性分散体組成物において、分散後の状態を観察して、以下の基準にて分散性を評価した。【０３３７】
○：撹拌停止６０秒後に、目視にてポリマーの均一分散が確認できる。【０３３８】
△：撹拌停止５秒後に、目視にてポリマーの均一分散が確認できるが、
撹拌停止６０秒後に、目視にて相分離界面が確認できる。【０３３９】
×：撹拌停止５秒後に、目視にて相分離界面が確認できる。【０３４０】
＜滑り性評価＞
得られた皮膜成形品を用いて、皮膜面をガラス平板（６３ｍｍ×６３ｍｍ×５ｍｍ）に接触させ、室温にて皮膜成形品に２００ｇの荷重をかけて１００ｍｍ／分の速度で滑らせた際の応力をロードセルによって検知することで、静摩擦係数および動摩擦係数を求めた。【０３４１】
＜耐摩耗性評価＞
得られた皮膜成形品を用いて、皮膜面をガラス板（先端Ｒ１０）に接触させ、室温にて皮膜成形品に５００ｇの荷重をかけ、往復４８回／分の速度で４００００回往復摺動させ、その前後の質量差を摩耗量として求めた。さらに、往復摺動１回目、２０００回目、２００００回目、３００００回目および４００００回目の動摩擦係数を測定した。【０３４２】
［硬化性樹脂組成物］
［実施例Ｃ１］
前述した実施例Ａ１と同様に行い、１０３．４ｇのグラフトコポリマーである固形物を得た。１５０ｍＬのプラスチック容器に、得られたグラフトコポリマー２ｇ、エポキシ樹脂（商品名：ｊＥＲ８２８、三菱化学株式会社製）１５ｇ、硬化剤として変性芳香族アミン（商品名：ｊＥＲキュアＷ、三菱化学株式会社製）５ｇを装入し、自転公転式脱泡ミキサーを用いて２０００ｒｐｍで２分間撹拌し、さらに脱泡を３分間行い、硬化性樹脂組成物を得た。得られた硬化性樹脂組成物をテフロン（登録商標）製のシャーレーに注入し、１２０℃で２時間、その後１７０℃で２時間硬化させ、平板の成形品であるサンプルを作製した。【０３４３】
［実施例Ｃ２］
前述した実施例Ａ２と同様に行い、１０８．２ｇのグラフトコポリマーである固形物を得た。この固形物を用い、以降の工程は実施例Ｃ１と同様に行った。【０３４４】
［比較例Ｃ１］
前記グラフトコポリマーを用いなかったこと以外は実施例Ｃ１と同様に行った。【０３４５】
［比較例Ｃ２］
前記グラフトコポリマー２ｇにかえて平均粒径０．０３ｍｍの超高分子量ＰＥパウダー（三井化学社製、ミペロンＸＭ−２２１Ｕ）２ｇを用いたこと以外は実施例Ｃ１と同様に行った。【０３４６】
以上の実施例および比較例において、各原材料の仕込み量およびグラフトコポリマーの性状を表１Ｃに示す。また、以上の成形品の滑り性、耐摩耗性を評価した結果を表１Ｃに示す。【０３４７】
【表１Ｃ】
2018105682.tif 000008
表１Ｃにおける各評価方法を以下に示す。【０３４８】
＜滑り性評価、耐摩耗性評価＞
ＪＩＳ Ｋ７２１８「プラスチックの滑り摩耗試験Ａ法」に準拠して、松原式摩擦摩耗試験機を使用して動摩擦係数および比摩耗量を測定し、滑り性評価および耐摩耗性を評価した。試験条件は、相手材：Ｓ４５Ｃ、速度：５０ｃｍ／秒、距離：３ｋｍ、荷重：１５ｋｇ、測定環境温度：２３℃とした。【０３４９】
［プリプレグと繊維強化複合材料］
以下のプリプレグの作製および評価は、特に断りのない限り、温度２５℃±２℃、相対湿度５０％の雰囲気で行った。【０３５０】
［製造例Ｄ１］
前述した実施例Ａ１と同様に行い、１０３．４ｇのグラフトコポリマーである粒子（Ｓ１）を得た。【０３５１】
［製造例Ｄ２］
粒子（Ｓ１）に２００ｋＧｙの電子線照射を行い、架橋体である粒子（Ｓ２）を得た。【０３５２】
［製造例Ｄ３］
前述した実施例Ａ２と同様に行い、１０８．２ｇのグラフトコポリマーである粒子（Ｓ３）を得た。【０３５３】
［製造例Ｄ４］
粒子（Ｓ３）に２００ｋＧｙの電子線照射を行い、架橋体である粒子（Ｓ４）を得た。【０３５４】
［参考例Ｄ１］
平均粒径０．０３ｍｍの超高分子量ＰＥパウダー
（三井化学社製、ミペロン（商標）ＸＭ−２２１Ｕ）
以上の製造例等における各原材料の種類や、得られたまたは用いた各粒子の平均粒径、グラフト化率、架橋の有無および赤外吸収分光測定結果を表１Ｄに示す。【０３５５】
【表１Ｄ】
2018105682.tif 000009
＜粒子の架橋の有無＞
粒子を流動パラフィンに５質量％添加し、１８０℃雰囲気下の加熱オーブンで１時間放置した後、室温まで冷却した際の粒子形状を観察した。流動パラフィンに溶解してゲル状になった場合には、その粒子は非架橋体であると評価し、粒子形状が保持されていた場合には、その粒子は架橋体であると評価した。【０３５６】
［実施例Ｄ１〜１６、比較例Ｄ２〜５］
マトリックス樹脂の母材となる熱硬化性樹脂としてエポキシ樹脂（商品名：ｊＥＲ８２８、三菱化学株式会社製）を用い、硬化剤として変性芳香族アミン（商品名：ｊＥＲキュアＷ、三菱化学株式会社製）を用いた。配合量はエポキシ樹脂１００部に対して、変性芳香族アミン２５部とした。これらを混合して混合物（以下「混合物１」ともいう）を調製した。【０３５７】
前記混合物１に、上記で得られた粒子（Ｓ１）〜（Ｓ４）、平均粒径０．０３ｍｍの超高分子量ＰＥパウダー（三井化学社製、ミペロン（商標）ＸＭ−２２１Ｕ）のいずれかを、表２Ｄおよび表３Ｄに示す濃度（得られる樹脂組成物の量を１００質量％とする）で添加し、ホットスターラーで６００ｒｐｍ、１００℃の条件で２４時間撹拌および混合し、ワニス状の樹脂組成物を作製した。【０３５８】
前記樹脂組成物と炭素繊維の平織物（商品名：トレカクロス、東レ株式会社製）とを用い、ハンドレイアップ法で１２層の積層プリプレグを作製した。積層プリプレグを４ｋＰａの圧力を負荷しながら、１００℃で２時間、その後１７５℃で４時間硬化させて繊維強化複合材料である平板のサンプルを作製した。【０３５９】
［比較例Ｄ１］
実施例Ｄ１等で調製した前記混合物１をホットスターラーで６００ｒｐｍ、１００℃の条件で２４時間撹拌および混合し、ワニス状の樹脂組成物を作製した。この樹脂組成物を用い、以降の工程は実施例Ｄ１等と同様にして平板のサンプルを作製した。【０３６０】
以上のサンプルを用いて、後述する方法により、引張強度、引張弾性率、曲げ強度、曲げ弾性率および層間破壊靱性値を測定した。結果を表２Ｄおよび表３Ｄに示す。【０３６１】
【表２Ｄ】
2018105682.tif 000010
【０３６２】
【表３Ｄ】
2018105682.tif 000011
表２Ｄおよび表３Ｄにおける各評価方法を以下に示す。【０３６３】
＜複合材料の引張強度、引張弾性率＞
引張強度および引張弾性率は、引張試験により測定した。幅２０ｍｍ、長さ２００ｍｍの試験片の両端に長さ５０ｍｍのアルミ製タブを装着した。テンシロン万能試験機（ＲＴＣ−１３５０Ａ、オリエンテック社製）を用い、試験速度１ｍｍ／分で行った。【０３６４】
＜複合材料の曲げ強度、曲げ弾性率＞
曲げ強度および曲げ弾性率は、ＪＩＳ  Ｋ７０７４に記載の３点曲げ試験により測定した。幅１５ｍｍ、長さ１００ｍｍの試験片を用意し、インストロン万能試験機（Ｔｙｐｅ５５Ｒ４０２６、インストロン社製）を用い、試験速度５ｍｍ／分で行った。【０３６５】
＜複合材料の層間破壊靱性値＞
モードII層間破壊靭性値は、ＥＮＦ（Ｅｎｄ  Ｎｏｔｃｈｅｄ  Ｆｌｅｘｕｒｅ）試験により測定した。幅２５ｍｍ、長さ１４０ｍｍ、厚み３ｍｍの試験片に、初期き裂長さ４０ｍｍの初期き裂を導入した。インストロン万能試験機（Ｔｙｐｅ５５Ｒ４０２６、インストロン社製）を用い、三点曲げ試験によりモードII層間破壊靭性値を求めた。試験速度は０．５ｍｍ／分とした。【０３６６】
［焼結シート］
［製造例Ｅ１］
前述した実施例Ａ１と同様に行い、グラフトコポリマーである粒子（Ｓ１）を得た。【０３６７】
［製造例Ｅ２］
前述した実施例Ａ２と同様に行い、グラフトコポリマーである粒子（Ｓ３）を得た。【０３６８】
［製造例Ｅ３］
平均粒径０．０３ｍｍの超高分子量ＰＥパウダー（三井化学社製、ミペロンＸＭ−２２１Ｕ）に１０ｋＧｙの電子線照射を行い、架橋体である粒子（ｃＳ１）を得た。【０３６９】
［製造例Ｅ４］
平均粒径０．０３ｍｍの超高分子量ＰＥパウダー（三井化学社製、ミペロンＸＭ−２２１Ｕ）に１００ｋＧｙの電子線照射を行い、架橋体である粒子（ｃＳ３）を得た。【０３７０】
［参考例Ｅ１］
平均粒径０．０３ｍｍの超高分子量ＰＥパウダー
（三井化学社製、ミペロンＸＭ−２２１Ｕ）
以上の製造例等における各原材料の種類や、得られたまたは用いた各粒子の平均粒径、グラフト化率、架橋の有無および赤外吸収分光測定結果を表１Ｅに示す。【０３７１】
【表１Ｅ】
2018105682.tif 000012
［実施例Ｅ１〜Ｅ２、比較例Ｅ１〜Ｅ３］焼結シートの作製
製造例で得られた粒子または参考例の粒子を金型（寸法：厚さ２ｍｍ、幅１００ｍｍ、高さ１００ｍｍ）に振動充填し、１５０℃の温度で、６０分間加熱して焼結成形を行い、厚さ２ｍｍの焼結シートを得た。【０３７２】
【表２Ｅ】
2018105682.tif 000013
表２Ｅにおける各評価方法を以下に示す。【０３７３】
＜空隙率（％）＞
［（真の密度−見かけの密度）／真の密度］×１００（％）の式によって空隙率（％）を算出した。真の密度（ｇ／ｃｍ3）とは、ポリオレフィン粒子の密度であり、見かけの密度（ｇ／ｃｍ3）とは、焼結シートの質量を焼結シートの外寸から算出した容積で割った値である。【０３７４】
＜引張強度（ＭＰａ）＞
ＪＩＳ  Ｋ７１１３に準拠し、３０ｍｍ／分、２３℃の条件で測定した。【０３７５】
（インストロン製引張試験機使用）
＜吸水率（％）＞
純水を充満させた容器に予め質量を測定しておいた試料片（焼結シート）を入れ、１０分間静置した。前記試料片を取り出した直後に薬包紙で表面を２回払拭した後の試料片の質量を計測した。試料片の質量変化率／空隙率×１００（％）の式によって、吸水率（％）を算出した。【０３７６】
表２Ｅに記載したとおり、未変性のポリオレフィン粒子からなる焼結シートは、親水性が低かった。電子線照射量が小さい条件で変性したポリオレフィン粒子からなる焼結シートは、強度が低く、また親水性も低かった。また、電子線照射量が大きい条件で変性したポリオレフィン粒子からなるシートは、焼結することができなかった。これに対して、特定の粒子（Ｓ）からなる焼結シートは、強度を維持しているとともに、親水性が高かった。【０３７７】
［傾斜型ポリマー固形物］
［実施例Ｆ１］
前駆体ポリマー（Ａ）としてＭＦＲ＝５６ｇ／１０分（１９０℃）、密度８６２ｋｇ／ｍ3、平均粒径４．５ｍｍのエチレン・プロピレンランダム共重合体ペレットを用い、グラフトモノマー（ｂ１）としてメタクリル酸メチル（ＭＭＡ）を用いた。【０３７８】
まず、エチレン・プロピレンランダム共重合体ペレット１００ｇを窒素雰囲気下にて、あらかじめ５ｗｔ％濃度に調整したトリブチルホウ素（ＴＢＢ）／ｎ−ブタノール溶液に一昼夜浸しておき、そのあと濾過したＴＢＢ含浸ペレットを準備した。含浸したＴＢＢ相当量は１．４ｇであった。【０３７９】
窒素雰囲気下、純水５００ｇを２Ｌのセパラブルフラスコに装入し、撹拌しながら窒素を毎分２Ｌの速度で３０分間、液中に通気（窒素バブリング）したあと、上記で準備したＴＢＢ含浸ペレットを装入し、液温を４０℃に調整した。引き続き、撹拌しながら窒素雰囲気下で、注射器を使って空気を３０ｍＬ、液中に通気した。３０分経過後に、ＭＭＡを２４．７ｇ、連鎖移動剤として３−メルカプトプロピオン酸を０．２６ｇをそれぞれ装入して、２時間反応させた。反応終了後に空気を毎分２Ｌの速度で５分間、液中に通気した。【０３８０】
その後、生成したポリマーをグラスフィルターで濾過してアセトンで充分洗浄し、６０℃で８時間、真空乾燥を行った。【０３８１】
［実施例Ｆ２］
前駆体ポリマー（Ａ）としてＭＦＲ＝５６ｇ／１０分（１９０℃）、密度８６２ｋｇ／ｍ3、平均粒径４．５ｍｍのエチレン・プロピレンランダム共重合体ペレットを用い、グラフトモノマー（ｂ１）としてメタクリル酸メチル（ＭＭＡ）を用いた。【０３８２】
まず、エチレン・プロピレンランダム共重合体ペレット１００ｇを窒素雰囲気下にて、あらかじめ５ｗｔ％濃度に調整したトリブチルホウ素（ＴＢＢ）／ｎ−ブタノール溶液に一昼夜浸しておき、そのあと濾過したＴＢＢ含浸ペレットを準備した。含浸したＴＢＢ相当量は１．５ｇであった。【０３８３】
窒素雰囲気下、純水５００ｇを２Ｌのセパラブルフラスコに装入し、撹拌しながら窒素を毎分２Ｌの速度で３０分間、液中に通気（窒素バブリング）したあと、上記で準備したＴＢＢ含浸ペレットを装入し、液温を４０℃に調整した。引き続き、撹拌しながら窒素雰囲気下で、注射器を使って空気を３０ｍＬ、液中に通気した。３０分経過後に、ＭＭＡを２４．５ｇ装入して、２時間反応させた。反応終了後に空気を毎分２Ｌの速度で５分間、液中に通気した。【０３８４】
その後、生成したポリマーをグラスフィルターで濾過してアセトンで充分洗浄し、６０℃で８時間、真空乾燥を行った。【０３８５】
［実施例Ｆ３］
前駆体ポリマー（Ａ）としてＭＦＲ＝０．８ｇ／１０分（２３０℃）、平均粒径０．３３ｍｍのランダムＰＰパウダー（プライムポリマー社製、Ｂ２５１Ｐ）を用い、グラフトモノマー（ｂ１）としてメタクリル酸メチル（ＭＭＡ）を用いた。【０３８６】
窒素雰囲気下、純水２００ｇを０．５Ｌのセパラブルフラスコに装入し、液温を４０℃に調整した。その後、撹拌しながら窒素を毎分２Ｌの速度で３０分間、液中に通気（窒素バブリング）したあと、トリブチルホウ素（ＴＢＢ）を２．６１ｇ装入した。引き続き、撹拌しながら窒素雰囲気下で、注射器を使って空気を１５００ｍＬ、液中に通気したあと、ランダムＰＰパウダーを１０ｇ装入した。３０分経過後に、ＭＭＡを４．８３ｇ装入して、２時間反応させた。反応終了後に空気を毎分２Ｌの速度で５分間、液中に通気した。【０３８７】
その後、生成したポリマーをグラスフィルターで濾過してアセトンで充分洗浄し、６０℃で８時間、真空乾燥を行った。【０３８８】
［実施例Ｆ４］
前駆体ポリマー（Ａ）としてＭＦＲ＝７ｇ／１０分（２３０℃）、密度８８４ｋｇ／ｍ3、平均粒径４ｍｍのプロピレン・ブテンランダム共重合体ペレットを用い、グラフトモノマー（ｂ１）としてメタクリル酸メチル（ＭＭＡ）を用いた。【０３８９】
窒素雰囲気下、純水１０００ｇとプロピレン・ブテンランダム共重合体ペレット１００ｇとを２Ｌのセパラブルフラスコに装入し、液温を４０℃に調整した。その後、撹拌しながら窒素を毎分２Ｌの速度で３０分間、液中に通気（窒素バブリング）したあと、トリブチルホウ素（ＴＢＢ）を０．１８ｇ装入した。引き続き、撹拌しながら窒素雰囲気下で、注射器を使って空気を１２０ｍＬ、液中に通気した。３０分経過後に、ＭＭＡを２６ｇ装入して、２時間反応させた。反応終了後に空気を毎分２Ｌの速度で５分間、液中に通気した。【０３９０】
その後、生成したポリマーをグラスフィルターで濾過してアセトンで充分洗浄し、６０℃で８時間、真空乾燥を行った。【０３９１】
［実施例Ｆ５］
前駆体ポリマー（Ａ）としてＭＦＲ＝７ｇ／１０分（２３０℃）、密度８８４ｋｇ／ｍ3、平均粒径４ｍｍのプロピレン・ブテンランダム共重合体ペレットを用い、グラフトモノマー（ｂ１）としてメタクリル酸（ＭＡ）を用いた。【０３９２】
まず、プロピレン・ブテンランダム共重合体ペレット１００ｇを窒素雰囲気下にて、ＭＡに５日間浸しておき、そのあと濾過したＭＡ含浸ペレットを準備した。含浸したＭＡ相当量は１２ｇであった。【０３９３】
窒素雰囲気下、純水５００ｇと上記で準備したＭＡ含浸ペレットを２Ｌのセパラブルフラスコに装入し、液温を４０℃に調整した。その後、撹拌しながら窒素を毎分２Ｌの速度で３０分間、液中に通気（窒素バブリング）したあと、トリブチルホウ素（ＴＢＢ）を０．１ｇ装入した。引き続き、撹拌しながら窒素雰囲気下で、注射器を使って空気を３０ｍＬ、液中に通気したあと２時間反応させた。反応終了後に空気を毎分２Ｌの速度で５分間、液中に通気した。【０３９４】
その後、生成したポリマーをグラスフィルターで濾過してアセトンで充分洗浄し、６０℃で８時間、真空乾燥を行った。【０３９５】
［実施例Ｆ６］
前駆体ポリマー（Ａ）としてＭＦＲ＝７ｇ／１０分（２３０℃）、密度８８４ｋｇ／ｍ3、平均粒径４ｍｍのプロピレン・ブテンランダム共重合体ペレットを用い、グラフトモノマー（ｂ１）としてメタクリル酸ｎ−ブチル（ｎ−ＢＭＡ）を用いた。【０３９６】
窒素雰囲気下、純水５００ｇとプロピレン・ブテンランダム共重合体ペレット１００ｇとを２Ｌのセパラブルフラスコに装入し、液温を４０℃に調整した。その後、撹拌しながら窒素を毎分２Ｌの速度で３０分間、液中に通気（窒素バブリング）したあと、トリブチルホウ素（ＴＢＢ）を０．０５ｇ装入した。引き続き、撹拌しながら窒素雰囲気下で、注射器を使って空気を３０ｍＬ、液中に通気した。３０分経過後に、ｎ−ＢＭＡを３４ｇ装入して、２時間反応させた。反応終了後に空気を毎分２Ｌの速度で５分間、液中に通気した。【０３９７】
その後、生成したポリマーをグラスフィルターで濾過してアセトンで充分洗浄し、６０℃で８時間、真空乾燥を行った。【０３９８】
［実施例Ｆ７］
前駆体ポリマー（Ａ）としてＭＦＲ＝７ｇ／１０分（２３０℃）、密度８８４ｋｇ／ｍ3、平均粒径４ｍｍのプロピレン・ブテンランダム共重合体ペレットを用い、グラフトモノマー（ｂ１）としてメタクリル酸ｔｅｒｔ−ブチル（ｔ−ＢＭＡ）を用いた。【０３９９】
窒素雰囲気下、純水５００ｇとプロピレン・ブテンランダム共重合体ペレット１００ｇとを２Ｌのセパラブルフラスコに装入し、液温を４０℃に調整した。その後、撹拌しながら窒素を毎分２Ｌの速度で３０分間、液中に通気（窒素バブリング）したあと、トリブチルホウ素（ＴＢＢ）を０．０５ｇ装入した。引き続き、撹拌しながら窒素雰囲気下で、注射器を使って空気を３０ｍＬ、液中に通気した。３０分経過後に、ｔ−ＢＭＡを３４．２ｇ装入して、２時間反応させた。反応終了後に空気を毎分２Ｌの速度で５分間、液中に通気した。【０４００】
その後、生成したポリマーをグラスフィルターで濾過してアセトンで充分洗浄し、６０℃で８時間、真空乾燥を行った。【０４０１】
［実施例Ｆ８］
前駆体ポリマー（Ａ）として平均粒径６ｍｍのポリカーボネートペレット（帝人社製、パンライト  Ｌ−１２２５Ｙ）を用い、グラフトモノマー（ｂ１）としてメタクリル酸メチル（ＭＭＡ）を用いた。【０４０２】
窒素雰囲気下、純水５０ｇとポリカーボネートペレット１０ｇとを０．１Ｌのセパラブルフラスコに装入し、液温を４０℃に調整した。その後、撹拌しながら窒素を毎分１Ｌの速度で３０分間、液中に通気（窒素バブリング）したあと、トリブチルホウ素（ＴＢＢ）を０．０５２ｇ装入した。引き続き、撹拌しながら窒素雰囲気下で、注射器を使って空気を３０ｍＬ、液中に通気した。３０分経過後に、ＭＭＡを２．４９ｇ装入して、２時間反応させた。反応終了後に空気を毎分１Ｌの速度で５分間、液中に通気した。【０４０３】
その後、生成したポリマーをグラスフィルターで濾過してアセトンで充分洗浄し、６０℃で８時間、真空乾燥を行った。【０４０４】
［実施例Ｆ９］
前駆体ポリマー（Ａ）として、ホモＰＰ（プライムポリマー社製、Ｆ１１３Ｇ）をＴダイを用いて押出成形し、平均厚み０．０５ｍｍのキャストフィルムから４ｃｍ×４ｃｍに切り出したものを用いた。また、グラフトモノマー（ｂ１）として、メタクリル酸メチル（ＭＭＡ）を用いた。【０４０５】
窒素雰囲気下、純水５０ｇと上記４ｃｍ×４ｃｍのＰＰフィルム０．０３４ｇとを０．１Ｌのセパラブルフラスコに装入し、液温を４０℃に調整した。その後、撹拌しながら窒素を毎分１Ｌの速度で３０分間、液中に通気（窒素バブリング）したあと、トリブチルホウ素（ＴＢＢ）を０．０５１ｇ装入した。引き続き、撹拌しながら窒素雰囲気下で、注射器を使って空気を３０ｍＬ、液中に通気した。３０分経過後に、ＭＭＡを０．２１ｇ装入して、２時間反応させた。反応終了後に空気を毎分２Ｌの速度で５分間、液中に通気した。【０４０６】
その後、フィルムをアセトンで充分洗浄し、６０℃で８時間、真空乾燥を行った。【０４０７】
［参考例Ｆ１］
前駆体ポリマーとしてＭＦＲ＝５６ｇ／１０分（１９０℃）、密度８６２ｋｇ／ｍ3、平均粒径４．５ｍｍのエチレン・プロピレンランダム共重合体ペレットを用い、グラフトモノマーとしてメタクリル酸メチル（ＭＭＡ）を用いた。【０４０８】
窒素雰囲気下、純水１０００ｇとエチレン・プロピレンランダム共重合体ペレット１００ｇとを２Ｌのセパラブルフラスコに装入し、液温を４０℃に調整した。その後、撹拌しながら窒素を毎分２Ｌの速度で３０分間、液中に通気（窒素バブリング）したあと、トリブチルホウ素（ＴＢＢ）を０．２ｇ装入した。引き続き、撹拌しながら窒素雰囲気下で、注射器を使って空気を１２０ｍＬ、液中に通気した。３０分経過後に、ＭＭＡを２５．７ｇ装入して、２時間反応させた。反応終了後に空気を毎分２Ｌの速度で５分間、液中に通気した。【０４０９】
その後、生成したポリマーをグラスフィルターで濾過してアセトンで充分洗浄し、６０℃で８時間、真空乾燥を行った。【０４１０】
［比較例Ｆ１］
前述した比較例Ａ１と同様に行った。【０４１１】
［比較例Ｆ２］
前述した比較例Ａ２と同様に行った。【０４１２】
［比較例Ｆ３］
前述した比較例Ａ３と同様に行った。【０４１３】
以上の実施例および比較例において、各原材料の仕込み量、グラフト条件およびグラフトコポリマーの性状を表１−１Ｆおよび表１−２Ｆに示す。【０４１４】
【表１−１Ｆ】
2018105682.tif 000014
【０４１５】
【表１−２Ｆ】
2018105682.tif 000015
［実施例Ｆ１０］
Ｙｕｂａｓｅ−４（ＳＫ  Ｌｕｂｒｉｃａｎｔｓ社製）を用い、実施例Ｆ１で得られた傾斜型グラフトコポリマーの１０質量％溶液（ポリマーコンセントレイト）を調製した後、ベースオイルとしてのＹｕｂａｓｅ−４と流動点降下剤としてのルブラン１６５（東邦化学株式会社製）それぞれを配合し、潤滑油組成物を調製した。【０４１６】
［比較例Ｆ４］
参考例Ｆ１で得られたポリマーを用いた以外は、実施例Ｆ１０と同様にして潤滑油組成物を調製した。【０４１７】
［比較例Ｆ５］
実施例Ｆ１および参考例Ｆ１で使用した前駆体ポリマーである、エチレン・プロピレンランダム共重合体を用いた以外は、実施例Ｆ１０と同様にして潤滑油組成物を調製した。【０４１８】
以上の実施例および比較例において、配合比および評価結果を表２Ｆに示す。なお、ポリマーコンセントレイトの配合量を調整することにより、１００℃において一定の動粘度（１０ｍｍ2／ｓ）となるように配合サンプルを調製した。【０４１９】
【表２Ｆ】
2018105682.tif 000016
表２Ｆにおける各評価方法を以下に示す。【０４２０】
＜オイル粘度特性改質評価＞
傾斜型グラフトコポリマーの特性を評価する上で、得られた傾斜型グラフトコポリマーをオイルに添加した場合の、オイルの粘度特性改質効果を評価した。【０４２１】
・溶解性（外観）
ポリマーのベースオイルへの溶解性を以下のように評価した。ポリマーコンセントレイト調製後、室温で一週間静置し、外観を観察した。【０４２２】
○：沈殿物、浮遊物なし
×：沈殿物、もしくは浮遊物あり
・粘度特性
動粘度、粘度指数は、ＪＩＳ Ｋ２２８３に記載の方法により、１００℃および４０℃での動粘度を測定し、粘度指数を算出した。【０４２３】
・Ｓｈｅａｒ Ｓｔａｂｉｌｉｔｙ Ｉｎｄｅｘ（ＳＳＩ）
ＪＰＩ−５Ｓ−２９−８８に基づいて測定を行った。ＳＳＩは高せん断条件下で潤滑油中の共重合体の分子鎖が切断することによる動粘度の損失の尺度であり、ＳＳＩが大きい値である程、動粘度の損失が大きいことを示す。
【産業上の利用可能性】
【０４２４】
本発明によれば、ポリマーの表面だけに種々の官能基を高い割合で導入したコアシェル型グラフトコポリマー、またはポリマーの中心部よりも表面付近に種々の官能基を高い割合で導入した傾斜型グラフトコポリマーによって、原料ポリマーの特徴を生かしたまま、原料ポリマーのままでは困難であった他材料との親和性を発現させることが可能となる。【０４２５】
本発明の成形品の用途は特に限定されないが、例えば各種ポリマーアロイの相溶化剤や改質剤、接着剤、ワニス、水性分散体、粉体塗料等のコーティング材として好適に利用できる。
【図１】
2018105682.tif 000017
【国際調査報告】
2018105682.tif 000018
2018105682.tif 000019
2018105682.tif 000020
2018105682.tif 000021